(57)【特許請求の範囲】
【請求項１】
（Ａ）１３Ｃ−ＮＭＲ分光法により決定されるペンタッド濃度が９６ｍｏｌ％超であり、ＩＳＯ１１３３にしたがって２３０℃および２．１６ｋｇの荷重で決定されるマトリックスメルトフローレート（ＭＦＲＭ）が１５〜２００ｇ／１０分の範囲内である、４８〜７８重量％の結晶性アイソタクチックプロピレンホモポリマーマトリックスと、
（Ｂ）分散粒子として組成物中に存在する、２５〜４８重量％のエチレンおよび／または４〜１０個の炭素原子をもつα−オレフィンを含む、２２〜５２重量％の非晶質のプロピレンコポリマーと、
（Ｃ）（Ｂ）の前記分散粒子の包含物として組成物中に存在する、３〜１０個の炭素原子をもつα−オレフィンを含む、０．０〜５．０重量％の結晶性エチレンコポリマーと、
（Ｄ）アイソタクチックポリプロピレンのα相および／またはγ相のための、０〜１．０重量％のα核形成剤と
を含む異相ポリプロピレン組成物であって、
（ｉ）ＩＳＯ１１３３にしたがって２３０℃および２．１６ｋｇの荷重で決定される総メルトフローレート（ＭＦＲＴ）が、２．０〜５０ｇ／１０分の範囲内であり、
（ｉｉ）ＩＳＯ１６１５２にしたがって２５℃で決定されるキシレン可溶画分（ＸＣＳ）が、２２〜５２重量％の範囲内であり、
（ｉｉｉ）ＤＩＮ  ＩＳＯ１６２８／１にしたがってデカリン中１３５℃で測定される前記ＸＣＳ画分の固有粘度が、２．５〜９．０ｄｌ／ｇの範囲内であり、
（ｉｖ）前記ＸＣＳ画分のブロックエチレンシーケンスに対する孤立エチレンシーケンスの相対含量（Ｉ（Ｅ））は、不等式（Ｉ）
Ｉ（Ｅ）＜７８−１．９７×Ｃ＋０．０１５×（Ｃ）２
を満たし、式中、Ｃは前記ＸＣＳ画分のコモノマー含量［重量％］であり、
前記Ｉ（Ｅ）含量は、式（ＩＩ）
【数１】
0006370483.tif 000010
によって定義され、式中、
Ｉ（Ｅ）は、ブロックエチレンシーケンスに対する孤立エチレンシーケンスの相対含量［％］であり；
ｆＰＥＰは、サンプル中のプロピレン／エチレン／プロピレンシーケンス（ＰＥＰ）のモル分率であり；
ｆＰＥＥは、サンプル中のプロピレン／エチレン／エチレンシーケンス（ＰＥＥ）およびエチレン／エチレン／プロピレンシーケンス（ＥＥＰ）のモル分率であり；
ｆＥＥＥは、サンプル中のエチレン／エチレン／エチレンシーケンス（ＥＥＥ）のモル分率であり、
ここですべてのシーケンス濃度は、１３Ｃ−ＮＭＲデータの統計的三連子分析に基づくこと
をさらに特徴とする、異相ポリプロピレン組成物。
【請求項２】
ＭＦＲＴ／ＭＦＲＭの比は、０．５以下である、請求項１に記載の異相ポリプロピレン組成物。
【請求項３】
ＩＳＯ１１３５７にしたがったＤＳＣ分析からの融点（Ｔｍ）が１６０〜１７０℃の範囲内である前記結晶性アイソタクチックプロピレンホモポリマーマトリックス（Ａ）と、任意にＩＳＯ１１３５７にしたがったＤＳＣ分析からの融点が１０５〜１３０℃の範囲内である結晶性エチレンコポリマー（Ｃ）とを有する、請求項１または２に記載の異相ポリプロピレン組成物。
【請求項４】
ＩＳＯ１７８にしたがって８０×１０×４ｍｍ３の射出成形試料で決定された曲げ弾性率（ＦＭ）が５００〜１１００ＭＰａの範囲内であるか、またはＩＳＯ５２７−１にしたがって２３℃（クロスヘッドスピード１ｍｍ／分）で測定された引張弾性率（ＴＭ）が５００〜１１００ＭＰａの範囲内であり、さらにＩＳＯ１７９  １ｅＡにしたがって２３℃で８０×１０×４ｍｍ３の射出成形試料で決定されたシャルピーノッチ付き衝撃強度（ＮＩＳ）が少なくとも１０．０ｋＪ／ｍ２であることを特徴とする、請求項１、２または３に記載の異相ポリプロピレン組成物。
【請求項５】
エチレンおよび４〜１０個の炭素原子を有するα−オレフィンの含量の合計として定義される総コモノマー含量が、６．０〜２６．０重量％の範囲内である、請求項１〜４のいずれか一項に記載の異相ポリプロピレン組成物。
【請求項６】
前記結晶性アイソタクチックプロピレンホモポリマーマトリックスに関連する一つのＴｇ（Ｔｇ（１））が−４〜＋４℃の範囲内であり、前記非晶質のプロピレンコポリマーに関連するもう一つのＴｇ（Ｔｇ（２））が−６０〜−３５℃の範囲内である、ＩＳＯ６７２１−７にしたがって動機械的熱分析により決定される少なくとも二つのガラス転移点（Ｔｇ）を特徴とする、請求項１〜５のいずれか一項に記載の異相ポリプロピレン組成物。
【請求項７】
ＩＳＯ１７９  １ｅＡにしたがって−２０℃で８０×１０×４ｍｍ３の射出成形試料で決定されたシャルピーノッチ付き衝撃強度が、４．５〜３５ｋＪ／ｍ２の範囲内であることを特徴とする、請求項１〜６のいずれか一項に記載の異相ポリプロピレン組成物。
【請求項８】
ＩＳＯ６１８６：１９９８、Ｍｅｔｈｏｄ  Ａにしたがって決定された粉体流動性が２０秒未満であり、ＶＤＡ２７７：１９９５にしたがって決定された揮発性物質の総排出量が２５ｐｐｍ未満であり、「測定方法の説明」に記載の方法にしたがって決定された縦方向の収縮率が１．２％未満であることを特徴とする、請求項１〜７のいずれか一項に記載の異相ポリプロピレン組成物。
【請求項９】
前記組成物に基づいて３０重量％未満の量の充填材または強化材を含む、請求項１〜８のいずれか一項に記載の異相ポリプロピレン組成物。
【請求項１０】
前記組成物は、
ａ）ＩＵＰＡＣの第４族〜第６族の遷移金属の化合物（ＴＣ）と、第２族金属化合物（ＭＣ）と内部ドナー（ＩＤ）とを含むチーグラー・ナッタ触媒（ＺＮ−Ｃ）であって、前記内部ドナー（ＩＤ）は、非フタル酸化合物であり、非フタル酸エステルであるのが好ましい、チーグラー・ナッタ触媒（ＺＮ−Ｃ）と、
ｂ）助触媒（Ｃｏ）と、
ｃ）任意に外部ドナー（ＥＤ）と
の存在下で重合されている、請求項１〜９のいずれか一項に記載の異相ポリプロピレン組成物。
【請求項１１】
前記内部ドナー（ＩＤ）は、マロネート類、マレエート類、スクシネート類、シトラコネート類、グルタレート類、シクロヘキセン−１，２−ジカルボキシレート類およびベンゾエート類、ならびにこれらの任意の誘導体および／または混合物を含む群より選択される、請求項１０に記載の異相ポリプロピレン組成物。
【請求項１２】
外部ドナー（ＥＤ）に対する助触媒（Ｃｏ）のモル比［Ｃｏ／ＥＤ］は５〜４５の範囲内であり、チタン化合物（ＴＣ）に対する助触媒（Ｃｏ）のモル比［Ｃｏ／ＴＣ］は８０超〜５００の範囲内である、請求項１０または１１に記載の異相ポリプロピレン組成物。
【請求項１３】
請求項１〜９のいずれか一項に記載の異相ポリプロピレン組成物を得るために、三つ以上の反応器において、
ａ）ＩＵＰＡＣの第４族〜第６族の遷移金属の化合物（ＴＣ）と、第２族金属化合物（ＭＣ）と内部ドナー（ＩＤ）とを含むチーグラー・ナッタ触媒（ＺＮ−Ｃ）であって、前記内部ドナー（ＩＤ）は、非フタル酸化合物であり、非フタル酸エステルであるのが好ましい、チーグラー・ナッタ触媒（ＺＮ−Ｃ）と、
ｂ）助触媒（Ｃｏ）と、
ｃ）任意に外部ドナー（ＥＤ）と
の存在下でエチレンおよび／または４〜１０個の炭素原子をもつα−オレフィンと組み合わせてプロピレンを重合するためのプロセス。
【請求項１４】
前記内部ドナー（ＩＤ）は、任意に置換されたマロネート類、マレエート類、スクシネート類、グルタレート類、シクロヘキセン−１，２−ジカルボキシレート類、ベンゾエート類、ならびにこれらの誘導体および／または混合物を含む群より選択され、前記内部ドナー（ＩＤ）はシトラコネートであるのが好ましい、請求項１３に記載のプロピレンを重合するためのプロセス。
【請求項１５】
予備重合反応器（Ｉ）、一つの液体バルク反応器（ＩＩ）および二つ以上の気相反応器（ＩＩＩ）、（ＩＶ）および任意に（Ｖ）を直列で使用して、
ａ）ＩＵＰＡＣの第４族〜第６族の遷移金属の化合物（ＴＣ）と、第２族金属化合物（ＭＣ）と内部ドナー（ＩＤ）とを含むチーグラー・ナッタ触媒（ＺＮ−Ｃ）であって、前記内部ドナー（ＩＤ）は、非フタル酸化合物であり、非フタル酸エステルであるのが好ましい、チーグラー・ナッタ触媒（ＺＮ−Ｃ）と、
ｂ）助触媒（Ｃｏ）と、
ｃ）任意に外部ドナー（ＥＤ）と
の存在下で、請求項１〜９のいずれか一項に記載の異相ポリプロピレン組成物を調製するためのプロセスであって、
前記液体バルク反応器（ＩＩ）および後続の第一気相反応器（ＩＩＩ）において結晶性アイソタクチックプロピレンホモポリマーマトリックス（Ａ）が生産され、その後、第二気相反応器（ＩＶ）および任意の第四気相反応器（Ｖ）において前記非晶質のプロピレンコポリマー（Ｂ）が生産されて、請求項１〜８のいずれか一項に記載の異相ポリプロピレン組成物が産出され、または
「ベース異相ポリプロピレン組成物」が産出され、これが、前記「ベース異相ポリプロピレン組成物」に基づいて１．０〜４０重量％の、液体バルク反応器（ＩＩ）および後続の第一気相反応器（ＩＩＩ）において得られた追加の結晶性アイソタクチックプロピレンホモポリマーマトリックス（Ａ）とブレンドされて、請求項１〜９のいずれか一項に記載の異相ポリプロピレン組成物が産生される、
プロセス。
【請求項１６】
フィルム、押出、ブロー成形または射出成形された物品の生産のための、請求項１〜９のいずれか一項に記載のプロピレンポリマー組成物の使用。
【請求項１７】
請求項１〜９のいずれか一項に記載のプロピレンポリマー組成物を含む、フィルム、押出、ブロー成形または射出成形された物品。
【発明の詳細な説明】
【技術分野】
【０００１】
本発明は、それぞれ改善された有利な衝撃強さ／剛性バランス、高粉体流動性をもつ異相ポリプロピレン組成物に関する。さらに、本異相ポリプロピレン組成物は、排出量が低減され、収縮率が低く、それと同時に、高いポリマー粉体流動性により、異相プロピレン組成を生産するための重合プロセスの安定性の改善が達成される。
【０００２】
さらに、本発明は、本発明のポリプロピレン組成物で作られた物品、特にフィルム、押出、ブロー成形または射出成形された物品も目的とする。最後に、本発明は、ポーチおよびバッグ、パイプおよび付属品、輸送包装容器のほか、ダッシュボード、ドアクラッディング、コンソール、バンパーおよびトリムのような車の外装および内装用部品等の、フィルム、押出、ブロー成形または射出成形された物品の生産のための本発明のポリプロピレン組成物の使用ならびに前記組成物の充填材または強化材との組み合わせも目的とする。
【背景技術】
【０００３】
ポリマーは、ポリプロピレンのように、様々な要求の多い用途に用いられることが増している。同時に、これらの用途の要件を満たすように調整されたポリマーが絶えず追求されている。多くのポリマー特性は直接的または間接的に相互に関係しているため、すなわち特定の特性の改善が別の特性を犠牲にしてのみ達成できるため、要求は困難でありうる。例えば剛性は、組成物のホモポリマーの結晶化度および／または相対量を増加させることによって改善することができる。その結果、材料はよりもろくなり、それによって衝撃特性が低くなる。ポリマーマトリックス中にゴム相を分散させ、それにより異相ポリプロピレン組成物を得ることによって、ポリプロピレンの衝撃強さを改善できることが知られている。
【０００４】
このような異相プロピレンコポリマーは、プロピレンコポリマーゴム（エラストマー）を含む非晶相が分散された、プロピレンホモポリマーまたはランダムプロピレンコポリマーであるマトリックスを含む。このようにポリプロピレンマトリックスは、マトリックスの一部ではない（微細に）分散した包含物を含み、前記包含物はエラストマーを含む。包含物という用語は、マトリックスと包含物とが異相プロピレンコポリマーの中で異なる相を形成することを示し、前記包含物は、例えば電子顕微鏡法または走査型力顕微鏡法または原子力顕微鏡法のような高分解能顕微鏡法によって、または動機械的熱分析（ＤＭＴＡ：ｄｙｎａｍｉｃ  ｍｅｃｈａｎｉｃａｌ  ｔｈｅｒｍａｌ  ａｎａｌｙｓｉｓ）によって見ることができる。さらに、異相ポリプロピレンは、異相プロピレンコポリマーの調製によって得られる副反応生成物である結晶性ポリエチレンをある程度まで含みうる。このような結晶性ポリエチレンは、熱力学的理由により非晶相の包含物として存在する。
【０００５】
このような異相ポリプロピレン組成物の一つの好ましい用途は、金属のパーツをプラスチックに置き換える傾向に起因する自動車の用途の分野における使用である、すなわち、いまでも金属合金から作られている−３０または−４０℃等の極めて低温になりうる自動車のパーツをより軽いプラスチックに交換することが特に望ましい。さらに、高流動性異相材料は、自動車分野で特に望ましい。
【０００６】
粉体流動性、すなわち重合時の粉体の非粘着性は、ポリプロピレンホモポリマー（ホモＰＰ）マトリックスと分散相としてのゴムとが直列の複数の反応器を用いて多段階プロセスで生産される、反応器で作られる異相高衝撃ポリプロピレン組成物（ＲＴＰＯ）に特に重要である。
【０００７】
反応の間には、ゴムが多段階重合の第一段階で形成される粒子の孔および空洞内にとどまる。ホモＰＰマトリックスの孔および空洞が完全に満たされると、余分のゴムが表面に移動し始め、粒子間に粘着性を引き起こして粒子の塊状化を引き起こすとともに、粒子と反応器壁との間にも粘着性を引き起こす。これによって、プロセスに重大な問題が生じる。
【０００８】
さらに今日では、ポリマー処理業者は、規制当局および消費者の高まり続ける要求を満たすために、低排出の材料を求める。
【０００９】
ポリプロピレン樹脂の一つのさらなる欠点は、ほとんどの成形プロセスにおいてかなりの成形後収縮をおこすことである。このことは、寸法許容差が重要な用途において、要求される正確な寸法の完成パーツを得るために、特定の組成物および特定の成形動作に合わせてモールドを調整しなければならないことを意味する。この収縮の問題は、製造者がモールドを特定の組成物および成形動作に合わせて調整した後で、異なる組成物に置き換えるかまたは例えば冷却速度を上げるためにプロセスを変更したい場合に特に問題となる。ポリプロピレン樹脂は縦方向および横方向で成形後収縮の差が見られるため、この問題が大きくなる。
【００１０】
異相ポリプロピレン組成物の分野において多くの開発作業が行われているにもかかわらず、高粉体流動性、低排出量および低収縮率と組み合わせて衝撃強さおよび剛性に関してバランスの良いポリマー組成物を見つけることは現在まで可能でなかった。
【００１１】
したがって、許容可能な（低温）耐衝撃性を保ちながら低排出および低収縮率と組み合わせて高い剛性および高い粉体流動性をもつ異相ポリプロピレン組成物に対する必要性がなお存在する。
【００１２】
したがって、そのような材料を提供することが本発明の目的である。
【発明の概要】
【課題を解決するための手段】
【００１３】
本発明は、上述の目的を特定の異相ポリプロピレン組成物によって達成することができるという発見に基づき、該組成物は、
（Ａ）１３Ｃ−ＮＭＲ分光法により決定されるペンタッド濃度が９６ｍｏｌ％より大きく、ＩＳＯ１１３３にしたがって２３０℃および２．１６ｋｇの荷重で決定されるマトリックスメルトフローレート（ＭＦＲＭ：ｍａｔｒｉｘ  ｍｅｌｔ  ｆｌｏｗ  ｒａｔｅ）が１５〜２００ｇ／１０分の範囲内である、４８〜７８重量％の結晶性アイソタクチックプロピレンホモポリマーマトリックスと、
（Ｂ）分散粒子として組成物中に存在する、２５〜４８重量％のエチレンおよび／または４〜１０個の炭素原子をもつα−オレフィンを含む、２２〜５２重量％の主に非晶質のプロピレンコポリマーと、
（Ｃ）（Ｂ）の分散粒子の包含物として組成物中に存在する、３〜１０個の炭素原子をもつα−オレフィンを含む、０．０〜５．０重量％の結晶性エチレンコポリマーと、
（Ｄ）アイソタクチックポリプロピレンのα相および／またはγ相のための、０〜１．０重量％のα核形成剤と
を含むものであり、前記組成物はさらに、
（ｉ）ＩＳＯ１１３３にしたがって２３０℃および２．１６ｋｇの荷重で決定される総メルトフローレート（ＭＦＲＴ：ｔｏｔａｌ  ｍｅｌｔ  ｆｌｏｗ  ｒａｔｅ）が、２．０〜５０ｇ／１０分の範囲内であり、
（ｉｉ）ＩＳＯ１６１５２にしたがって２５℃で決定されるキシレン可溶画分（ＸＣＳ）が２２〜５２重量％の範囲内であり、
（ｉｉｉ）ＤＩＮ  ＩＳＯ１６２８／１にしたがってデカリン中１３５℃で測定されるＸＣＳ画分の固有粘度が、２．５〜９．０ｄｌ／ｇの範囲内であり、
（ｉｖ）ＸＣＳ画分のブロックエチレンシーケンスに対する孤立エチレンシーケンスの相対含量（Ｉ（Ｅ））は、
不等式（Ｉ）
Ｉ（Ｅ）＜７８−１．９７×Ｃ＋０．０１５×（Ｃ）２
を満たし、式中、ＣはＸＣＳ画分のコモノマー含量［重量％］であり、
Ｉ（Ｅ）含量は、式（ＩＩ）
【数１】
0006370483.tif 000002
によって定義され、式中、
Ｉ（Ｅ）は、ブロックエチレンシーケンスに対する孤立エチレンシーケンスの相対含量［％］であり；
ｆＰＥＰは、サンプル中のプロピレン／エチレン／プロピレンシーケンス（ＰＥＰ：ｐｒｏｐｙｌｅｎｅ／ｅｔｈｙｌｅｎｅ／ｐｒｏｐｙｌｅｎｅ  ｓｅｑｕｅｎｃｅｓ）のモル分率であり；
ｆＰＥＥは、サンプル中のプロピレン／エチレン／エチレンシーケンス（ＰＥＥ：ｐｒｏｐｙｌｅｎｅ／ｅｔｈｙｌｅｎｅ／ｅｔｈｙｌｅｎｅ  ｓｅｑｕｅｎｃｅｓ）およびエチレン／エチレン／プロピレンシーケンス（ＥＥＰ：ｅｔｈｙｌｅｎｅ／ｅｔｈｙｌｅｎｅ／ｐｒｏｐｙｌｅｎｅ  ｓｅｑｕｅｎｃｅｓ）のモル分率であり；
ｆＥＥＥは、サンプル中のエチレン／エチレン／エチレンシーケンス（ＥＥＥ：ｅｔｈｙｌｅｎｅ／ｅｔｈｙｌｅｎｅ／ｅｔｈｙｌｅｎｅ  ｓｅｑｕｅｎｃｅｓ）のモル分率であり、
ここですべてのシーケンス濃度は、１３Ｃ−ＮＭＲデータの統計的三連子分析に基づくこと
を特徴とする。
【００１４】
組成物の個々の成分のパーセント量の合計は、１００パーセントに等しい。
【００１５】
特に成分（Ａ）および（Ｂ）の特別の組み合わせ、ならびにそれらの特性の組み合わせにより、改善された衝撃強さ／剛性バランス、高い粉体流動性、低減された排出量および低い収縮率等、特性が改善された組成物が生じる。さらに、特に高い粉体流動性は、異相プロピレン組成物を生産するための重合プロセスの安定性の改善につながる。
【００１６】
本発明の第一の実施形態では、異相ポリプロピレン組成物は、フタル酸エステル類もそれぞれの分解産物も含まず、異相ポリプロピレン組成物は、フタル酸化合物もそれぞれの分解産物も含まないのが好ましい。
【００１７】
本発明によれば、「フタル酸化合物」という用語は、フタル酸（ＣＡＳ番号８８−９９−３）、その脂肪族、脂環式および芳香族アルコール類とのモノエステルおよびジエステル類、ならびに無水フタル酸を指す。
【００１８】
さらなる態様では、本発明は、ポーチおよびバッグ、パイプおよび付属品、輸送包装容器のほか、ダッシュボード、ドアクラッディング、コンソール、バンパーおよびトリムのような車の外装および内装用部品等の、フィルム、押出、ブロー成形、または射出成形された物品の生産のための本組成物の使用に関する。
【００１９】
この態様では、本発明の組成物が、充填材または強化材と組み合わせて使用されることもできる。
【００２０】
さらなる態様では、本発明は、本発明のポリプロピレン組成物または前記組成物の充填材もしくは強化材との組み合わせで作られた物品、特にフィルムまたは押出、ブロー成形もしくは射出成形された物品を目的とする。
【図面の簡単な説明】
【００２１】
【図１】相対的に低いＭＦＲ範囲における本発明の実施例および比較例の剛性／衝撃バランスの図である。
【図２】相対的に高いＭＦＲ範囲における本発明の実施例および比較例の剛性／衝撃バランスの図である。
【図３】総排出量の比較の図である。
【図４】縦方向の収縮率の図である。
【発明を実施するための形態】
【００２２】
以下では、個々の成分をさらに詳細に定義する。
【００２３】
本発明の特定の異相ポリプロピレン組成物は、少なくとも成分（Ａ）および成分（Ｂ）を含む。
【００２４】
Ａｄ成分（Ａ）：
特定の異相ポリプロピレン組成物の成分（Ａ）は、異相ポリプロピレン組成物のマトリックスを形成する結晶性アイソタクチックプロピレンホモポリマーである。
【００２５】
本発明で使用されるところのホモポリマーという表現は、実質的にプロピレン単位からなる、すなわち、少なくとも９７重量％、好ましくは少なくとも９８重量％、より好ましくは少なくとも９９重量％、さらに好ましくは少なくとも９９．８重量％のプロピレン単位からなるポリプロピレンに関する。好ましい実施形態では、プロピレンホモポリマー中のプロピレン単位だけが検出可能である。
【００２６】
プロピレンホモポリマーマトリックスは、ペンタッド濃度が高い、すなわち９６ｍｏｌ％より高い、ペンタッド濃度が少なくとも９６．３ｍｏｌ％などの、アイソタクチックである。ペンタッド濃度は、９６．５ｍｏｌ％〜９９．９％であるのが好ましく、９６．７ｍｏｌ％〜９９．８％であるのがより好ましい。
【００２７】
プロピレンホモポリマーマトリックスは、メルトフローレートＭＦＲ２（ＩＳＯ１１３３；２３０℃；２．１６ｋｇ）が１５〜２００ｇ／１０分の範囲であり、１７〜１７０ｇ／１０分の範囲であるのが好ましく、１８〜１５０ｇ／１０分の範囲であるのがより好ましい。
【００２８】
マトリックスのＭＦＲ２は、マトリックスメルトフローレート（ＭＦＲＭ）と呼称される。
【００２９】
さらに、プロピレンホモポリマーマトリックスのキシレン可溶分の量が高すぎないことが好ましい。キシレン可溶分は、沸騰するキシレン中での溶解および冷却溶液から不溶部分を結晶化させることにより決定される（ＩＳＯ１６１５２にしたがって２５℃で決定される）冷キシレンに溶解するポリマーの部分である。キシレン可溶画分は、タクティシティの低いポリマー鎖を含み、非結晶領域の量の指標である。したがって、プロピレンホモポリマーマトリックスのキシレン可溶画分は、０．５重量％〜５．０重量％の範囲内であるのが好ましく、０．７重量％〜４．５重量％の範囲内であるのがより好ましい。さらに好ましい実施形態では、キシレン可溶画分は、０．８重量％〜４．０重量％の範囲内である。
【００３０】
プロピレンホモポリマーは、ＩＳＯ１１３５７にしたがってＤＳＣ分析によって決定される融解温度Ｔｍ１および融解エンタルピーＨｍ１を有する。
【００３１】
プロピレンホモポリマーのＴｍ１は、１６０℃〜１７０℃の範囲内であるのが好ましく、１６１℃〜１６９℃の範囲内であるのがより好ましく、１６２℃〜１６８℃の範囲内であるのが最も好ましい。
【００３２】
プロピレンホモポリマーのＨｍ１は、７０〜１００Ｊ／ｇの範囲内であるのが好ましく、７０〜９５Ｊ／ｇの範囲内であるのがより好ましく、７０〜９２Ｊ／ｇの範囲内であるのが最も好ましい。
【００３３】
プロピレンホモポリマーマトリックスは、ユニモーダルまたはバイモーダルなどのマルチモーダルでありうる。
【００３４】
プロピレンホモポリマーマトリックスは、マルチモーダル、特にバイモーダルであるのが好ましい。
【００３５】
ユニモーダルおよびバイモーダルなどのマルチモーダルの定義に関しては、以下の定義にゆだねられる。
【００３６】
プロピレンホモポリマーマトリックスが二つ以上の異なるプロピレンポリマーを含む場合、これらは異なるモノマー構造および／または異なる分子量分布を有するポリマーであってもよい。これらの成分は、モノマー組成およびタクティシティが同一であるかまたは異なってもよい。
【００３７】
プロピレンホモポリマーマトリックス相が、分子量分布に関してユニモーダルであるときには、単一段階プロセスで、例えばスラリー反応器または気相反応器におけるスラリー相プロセスまたは気相プロセスで調製されうる。ユニモーダルのマトリックス相は、スラリー重合として重合されるのが好ましい。あるいは、ユニモーダルマトリックスは、各段階で類似のポリマー特性を生じるプロセス条件を用いて多段階プロセスで生産されてもよい。
【００３８】
プロピレンホモポリマーマトリックスは、マルチモーダルまたはバイモーダルの性質である場合には、異なるポリマータイプ、すなわち異なる分子量および／またはコモノマー含量のポリマータイプをブレンドすることによって、生産することができる。しかしそのような場合には、ポリプロピレンマトリックスのポリマー成分が、連続構成の異なる反応条件で動作する反応器を用いて、逐次段階プロセスで生産されるのが好ましい。その結果、特定の反応器で調製される各画分は、それ自身の分子量分布および／またはコモノマー含量分布を有する。
【００３９】
これらの画分からの分布曲線（分子量またはコモノマー含量）が重ね合わせられて最終ポリマーの分子量分布曲線またはコモノマー含量分布曲線が得られるときには、これらの曲線は二つ以上の最大値を示すか、または個々の画分の曲線と比較すると少なくとも明確に幅広でありうる。このようなポリマーは、二つ以上の連続ステップで生産され、ステップの数に応じてバイモーダルまたはマルチモーダルと呼称される。
【００４０】
Ａｄ成分（Ｂ）：
特定の異相ポリプロピレン組成物の成分（Ｂ）は、分散粒子として組成物中に存在する主に非晶質のプロピレンコポリマーである（すなわち分散相）。
【００４１】
プロピレンコポリマーの適切なコモノマーは、エチレンおよび／または４〜１０個の炭素原子をもつα−オレフィンである。
【００４２】
適切なＣ４〜Ｃ１０α−オレフィンは、１−ブテン、１−ペンテン、１−ヘキセン、１−ヘプテンおよび１−オクテンである。
【００４３】
成分（Ｂ）は、プロピレンとエチレンとのコポリマーであるのが好ましい。
【００４４】
成分（Ｂ）のエチレンの量は、２５〜４８重量％の範囲内であり、２６〜４６重量％の範囲内であるのが好ましく、２７〜４５重量％の範囲内であるのがより好ましい。
【００４５】
プロピレンホモポリマーマトリックスのように、分散相はユニモーダルまたはバイモーダルなどのマルチモーダルでありうる。
【００４６】
一実施形態では、分散相はユニモーダルである。より具体的には、分散相は、固有粘度および／またはコモノマー分布を考慮してユニモーダルであるのが好ましい。ユニモーダルまたはバイモーダルなどのマルチモーダルの定義に関しては、上述の定義にゆだねられる。
【００４７】
Ａｄ成分（Ｃ）
成分（Ｃ）として、３〜１０個の炭素原子をもつα−オレフィンを含む結晶性エチレンコポリマーが任意に存在する。
【００４８】
３〜１０個の炭素原子をもつα−オレフィンは、例えばプロピレン、１−ブテン、１−ペンテン、１−ヘキセン、１−ヘプテンおよび１−オクテンである。
【００４９】
結晶性エチレンコポリマーは、異相ポリプロピレン組成物の調製によって得られる副反応生成物である。このような結晶性エチレンコポリマーは、熱力学的理由により非晶相の包含物として存在する。
【００５０】
結晶性エチレンコポリマーは、ＩＳＯ１１３５７にしたがってＤＳＣ分析により決定される融解温度Ｔｍ２および融解エンタルピーＨｍ２を有する。
【００５１】
結晶性エチレンコポリマーのＴｍ２は、１０５℃〜１３０℃の範囲内であるのが好ましく、１１０℃〜１２７℃の範囲内であるのがより好ましく、１１２℃〜１２４℃の範囲内であるのが最も好ましい。
【００５２】
結晶性エチレンコポリマーのＨｍ２は、７Ｊ／ｇ未満であるのが好ましく、６Ｊ／ｇ未満であるのがより好ましく、５Ｊ／ｇ未満であるのが最も好ましい。
【００５３】
Ａｄ成分（Ｄ）
成分（Ｄ）として、アイソタクチックポリプロピレンのα相および／またはγ相のためのα核形成剤が任意に存在する。
【００５４】
異なるタイプの結晶核形成剤がポリマーの結晶構造に異なって影響し、単斜α改変体、疑六方β改変体および斜方γ改変体のようなアイソタクチックポリプロピレンの特定の結晶改変体の存在および相対量を増強することがよく知られている。
【００５５】
ポリマー構造が特定の核形成の発現の程度に影響する一方で、形成される結晶のタイプは核形成剤によって決定される。
【００５６】
α核形成剤（Ｄ）は、存在する場合には、通常は少量の０．０００１〜１．０重量％、好ましくは０．０００５〜０．８重量％、より好ましくは０．００１〜０．５重量％加えられる。
【００５７】
α核形成剤（Ｄ）は、ポリプロピレンの単斜α改変体および／または斜方γ改変体のための核形成剤として作用する任意の化合物でありうる。
【００５８】
一般的に、二つのクラスのα核形成剤、すなわち微粒子核形成剤と可溶核形成剤とを区別することができる。
【００５９】
微粒子核形成剤は、粒度およびポリマーとの極性差が決定的である従来の分散機序を示す。このクラスの例は、タルクなどの無機核形成剤であるが、安息香酸ナトリウム、有機リン酸類およびｐ−ｔｅｒｔ−ブチル安息香酸の塩類のような有機核形成剤、ならびにポリビニルシクロヘキサンまたはポリテトラフルオロエチレン等の重合ビニル化合物のようなポリマー核形成剤でもある。これらの核形成剤に関するさらなる詳細は、例えば国際公開第９９／２４４７９号および国際公開第９９／２４５０１号に見られる。
【００６０】
可溶核形成剤は、分散度を定める加熱時の溶解および冷却時の再結晶のシーケンスを有するものである。この後者の場合には、可溶性および結果として生じる結晶形状が効率に決定的である。このクラスの例は、ソルビトール誘導体類、例えば１，３：２，４−２５ジベンジリデンソルビトール、１，３：２，４−ジ（４−メチルベンジリデン）ソルビトール、１，３：２，４−ジ（４−エチルベンジリデン）ソルビトールおよび１，３：２，４−ビス（３，４−ジメチルベンジリデン）ソルビトールのようなジ（アルキルベンジリデン）ソルビトール類に加え、ノニトール誘導体類、例えば１，２，３−トリデオキシ−４，６；５，７−ビス−Ｏ−［（４−プロピルフェニル）メチレン］ノニトール、ならびに、Ｎ，Ｎ’，Ｎ’’−トリス−ｔｅｒｔ−ブチル−１，３，５−ベンゼントリカルボキサミド、Ｎ，Ｎ’，Ｎ’’−トリス−シクロヘキシル−１，３，５−ベンゼン−トリカルボキサミドおよびＮ−［３，５−ビス−（２，２−ジメチル−プロピオニルアミノ）−フェニル］−２，２−ジメチル−プロピオンアミド等の置換１，３，５−ベンゼントリスアミド類のようなベンゼン−トリスアミド類などの核形成剤である。
【００６１】
しかし、異相ポリプロピレン組成物がα核形成剤を含む場合には、異相ポリプロピレン組成物は、非核形成異相ポリプロピレン組成物の結晶化温度より高い結晶化温度を有し、核形成異相ポリプロピレン組成物の結晶化温度は、ＩＳＯ１１３５７にしたがってＤＳＣ分析により決定して１２０℃を上回るのが好ましい。
【００６２】
Ａｄ異相組成物
本発明の異相ポリプロピレン組成物は、２．０〜５０ｇ／１０分の範囲内の、好ましくは２．５〜４５ｇ／１０分の範囲内の、より好ましくは３．０〜４０ｇ／１０分の範囲内の、さらに好ましくは３．５〜３５ｇ／１０分の範囲内の総メルトフローレート（ＭＦＲＴ）（ＩＳＯ１１３３；２３０℃；２．１６ｋｇ）をさらに特徴とする。
【００６３】
プロピレンホモポリマーマトリックスメルトフローレートに対する異相ポリプロピレン組成物の総メルトフローレートの比ＭＦＲＴ／ＭＦＲＭは、０．５以下である。
【００６４】
比ＭＦＲＴ／ＭＦＲＭは、０．０５〜０．４５の範囲内であるのが好ましく、０．０７〜０．４０の範囲内であるのがより好ましい。
【００６５】
ＩＳＯ１６１５２（２５℃）にしたがって測定した異相ポリプロピレン組成物の冷キシレン可溶（ＸＣＳ：ｘｙｌｅｎｅ  ｃｏｌｄ  ｓｏｌｕｂｌｅ）画分は、２２．０〜５２．０重量％の範囲内であり、２３．０〜５０．０重量％の範囲内であるのが好ましく、２４．０〜４５．０重量％の範囲内であるのがより好ましい。
【００６６】
さらに、異相ポリプロピレン組成物の冷キシレン可溶（ＸＣＳ）画分は、その固有粘度によって特定されると考えられる。
【００６７】
本発明においては、異相ポリプロピレン組成物の冷キシレン可溶画分（ＸＣＳ）は、ＩＳＯ１６２８／１にしたがって（デカリン中１３５℃で）測定された固有粘度（ｉＶ）が２．５〜９．０ｄｌ／ｇの範囲内であり、２．６〜８．５ｄｌ／ｇの範囲内であるのが好ましく、２．７〜７．０ｄｌ／ｇ未満の範囲内であるのがより好ましいと考えられる。
【００６８】
異相ポリプロピレン組成物の冷キシレン可溶（ＸＣＳ）画分のさらなる要件は、ブロックエチレンシーケンスに対する孤立エチレンシーケンスの特定の含量（Ｉ（Ｅ））である。
【００６９】
Ｉ（Ｅ）含量は、式（ＩＩ）
【数２】
0006370483.tif 000003
によって定義され、式中、
Ｉ（Ｅ）は、ブロックエチレンシーケンスに対する孤立エチレンシーケンスの相対含量［％］であり；
ｆＰＥＰは、サンプル中のプロピレン／エチレン／プロピレンシーケンス（ＰＥＰ）のモル分率であり；
ｆＰＥＥは、サンプル中のプロピレン／エチレン／エチレンシーケンス（ＰＥＥ）およびエチレン／エチレン／プロピレンシーケンス（ＥＥＰ）のモル分率であり；
ｆＥＥＥは、サンプル中のエチレン／エチレン／エチレンシーケンス（ＥＥＥ）のモル分率であり、
ここですべてのシーケンス濃度は、１３Ｃ−ＮＭＲデータの統計的三連子分析に基づく。
【００７０】
Ｉ（Ｅ）含量は、正規化ＰＥＰ値（ｎＰＥＰ）とも呼称されうるが、不等式（Ｉ）：
Ｉ（Ｅ）＜７８−１．９７×Ｃ＋０．０１５×（Ｃ）２
を満たさなければならず、式中、Ｃは、ＸＣＳ画分のコモノマー含量、好ましくはエチレン含量［重量％］である。
【００７１】
加えて、異相ポリプロピレン組成物の冷キシレン可溶（ＸＣＳ）画分のコモノマー含量、好ましくはエチレン含量は、２６．０〜５０．０重量％の範囲内であるのが好ましく、３０．０〜４８．０重量％の範囲内であるのが好ましく、３５．０〜４７．０重量％の範囲内であるのがより好ましい。
【００７２】
冷キシレン可溶（ＸＣＳ）画分中に存在するコモノマーは、プロピレンコポリマー（成分Ｂ）につき上で定義されたものである。一つの好ましい実施形態では、コモノマーはエチレンだけである。
【００７３】
総異相ポリプロピレン組成物中のコモノマーの総含量、すなわちエチレンおよび４〜１０個のＣ原子を有するα−オレフィンの含量の合計は、やや中程度であることも考えられる。
【００７４】
したがって、異相ポリプロピレン組成物は、総コモノマー含量、好ましくはエチレン含量が、６．０〜２６．０重量％の範囲内であるのが好ましく、６．５〜２５．０重量％の範囲内であるのが好ましく、７．０〜２４．０重量％の範囲内であるのがより好ましい。
【００７５】
さらに、本発明の異相ポリプロピレン組成物は、少なくとも第一ガラス転移温度Ｔｇ（１）と第二ガラス転移温度Ｔｇ（２）とを有し、前記第一ガラス転移温度Ｔｇ（１）は、第二ガラス転移温度Ｔｇ（２）より高い。ガラス転移温度Ｔｇは、ＩＳＯ６７２１−７にしたがって動機械的熱分析（ＤＭＴＡ）により決定される。
【００７６】
したがって、異相ポリプロピレン組成物は、第一ガラス転移温度Ｔｇ（１）が−４〜＋４℃の範囲内であり、および／または第二ガラス転移温度Ｔｇ（２）が−６５〜−３５℃の範囲内である。
【００７７】
異相ポリプロピレン組成物の多相構造（マトリックス中に分散した主に非晶質のプロピレンコポリマー）は、少なくとも二つの別個のガラス転移温度の存在によって特定されることができる。高いほうの第一ガラス転移温度（Ｔｇ（１））は、マトリックス、すなわち結晶性ポリプロピレンホモポリマーを表し、低いほうの第二ガラス転移温度（Ｔｇ（２））は、異相ポリプロピレン組成物の主に非晶質のプロピレンコポリマーを反映する。
【００７８】
第一ガラス転移温度Ｔｇ（１）は、−３〜＋３℃の範囲内であるのが好ましく、−２〜＋２℃の範囲内であるのがより好ましい。
【００７９】
第二ガラス転移温度Ｔｇ（２）は、−５８〜−３７℃の範囲内であるのが好ましく、−５７〜−３８℃の範囲内であるのがより好ましい。
【００８０】
本発明の異相ポリプロピレン組成物は、ＩＳＯ６１８６：１９９８、Ｍｅｔｈｏｄ  Ａにしたがって粉体流動性試験により測定して２０秒未満、好ましくは１８秒未満の、有利に高い粉体流動性を有する。
【００８１】
ＶＤＡ２７７：１９９５にしたがって測定した本発明の異相ポリプロピレン組成物の揮発性物質の総排出量は、２５ｐｐｍ未満であり、２０ｐｐｍ未満であるのが好ましい。
【００８２】
本発明の異相ポリプロピレン組成物で作られたパーツは、縦方向の収縮率が低い。縦方向の収縮率は、１．２％未満、特に１．１％未満であるのが好ましい。
【００８３】
収縮率は、以下の「測定方法の説明」に定めたように測定される。
【００８４】
本発明の異相ポリプロピレン組成物は、ＩＳＯ１７８にしたがって８０×１０×４ｍｍ３の射出成形試料で測定した曲げ弾性率（ＦＭ）が、５００〜１１００ＭＰａの範囲内であり、６００〜１０５０のＭＰａの範囲内であるのが好ましく、６５０〜１０２０ＭＰａの範囲内であるのがより好ましい。
【００８５】
あるいは、本発明の異相ポリプロピレン組成物は、ＩＳＯ５２７−１にしたがって２３℃（クロスヘッドスピード１ｍｍ／分）で測定された引張弾性率（ＴＭ）が、５００〜１１００ＭＰａの範囲内であり、６００〜１０５０ＭＰａの範囲内であるのが好ましく、６５０〜１０２０ＭＰａの範囲内であるのがより好ましい。
【００８６】
ＩＳＯ１７９−１ｅＡにしたがって測定した２３℃での異相ポリプロピレン組成物のシャルピーノッチ付き衝撃強度は、少なくとも１０．０ｋＪ／ｍ２であり、したがって１２．０〜１００ｋＪ／ｍ２の範囲内であるのが好ましく、１４．０〜９５．０ｋＪ／ｍ２の範囲内であるのが好ましく、１５．０〜９０．０ｋＪ／ｍ２の範囲内であるのがより好ましい。
【００８７】
ＩＳＯ１７９−１ｅＡにしたがって測定した−２０℃での異相ポリプロピレン組成物のシャルピーノッチ付き衝撃強度は、４．５〜３５．０ｋＪ／ｍ２の範囲内であり、５．０〜３２．０ｋＪ／ｍ２の範囲内であるのが好ましく、５．５〜３０．０ｋＪ／ｍ２の範囲内であるのがより好ましい。
【００８８】
好ましい実施形態においては、異相ポリプロピレン組成物は、フタル酸エステル類およびそれぞれの分解産物、すなわち異相ポリプロピレン組成物の生産のために使用されるチーグラー・ナッタ触媒の内部ドナーとして典型的に使用されるフタル酸エステル類を含まないのが好ましい。異相ポリプロピレン組成物は、フタル酸化合物およびそれぞれの分解産物、すなわちチーグラー・ナッタ触媒の内部ドナーとして典型的に使用されるフタル酸化合物を含まないのが好ましい。
【００８９】
フタル酸エステル類、好ましくはフタル酸化合物を「含まない」という用語は、本発明の意味においては、チーグラー・ナッタ触媒に由来するフタル酸エステル類もそれぞれの分解産物も、好ましくはフタル酸化合物もそれぞれの分解産物も検出できない異相ポリプロピレン組成物を指す。
【００９０】
本発明の異相ポリプロピレン組成物は、成分（Ａ）および（Ｂ）ならびに任意の成分（Ｃ）および（Ｄ）から構成される。
【００９１】
成分（Ａ）は、４８〜７８重量％の量で存在し、４６〜７６重量％の量で存在するのが好ましく、４５〜７５重量％の量で存在するのがより好ましい。
【００９２】
成分（Ｂ）は、２２〜５２重量％の量で存在し、２５〜５２重量％の量で存在するのが好ましく、２６〜５０重量％の量で存在するのがより好ましい。
【００９３】
成分（Ｃ）は、０〜５．０重量％の量で存在し、０．１〜４．０重量％の量で存在するのが好ましく、０．２〜３．０重量％の量で存在するのがより好ましい。
【００９４】
成分（Ｄ）は、０〜１．０重量％の量で存在し、０〜０．８重量％の量で存在するのが好ましく、０〜０．５重量％の量で存在するのがより好ましい。
【００９５】
画分（Ａ）、（Ｂ）、（Ｃ）および（Ｄ）の合計は、さらなる画分または添加物の存在に応じて、１００重量％またはそれ以下である。本明細書で用いられるところの重量パーセント（重量％）での範囲は、本発明による異相ポリプロピレン組成物全体に基づく画分または成分のそれぞれの量を定義する。すべての画分および成分は、合わせて合計１００ｗｔとなる。
【００９６】
本発明の異相ポリプロピレン組成物は、ポリマー成分およびα核形成剤（Ｄ）以外に、さらなる非ポリマー成分、例えば様々な目的の添加物を含みうる。
【００９７】
以下は任意の添加物である：プロセスおよび熱安定剤、透明性の維持を可能にする色素および他の着色剤、抗酸化剤、静電防止剤、スリップ剤、ＵＶ安定剤、掃酸剤。
【００９８】
添加物のタイプに応じて、これらが異相ポリプロピレン組成物の重量に基づいて０．００１〜２．０重量％の量で加えられうる。
【００９９】
本発明による異相ポリプロピレン組成物が充填材または強化材と組み合わせて使用される場合には、充填材または強化材は、組成物全体に基づいて３０重量％未満の量で存在し、２５重量％未満の量で存在するのが好ましく、２２重量％未満の量で存在するのがより好ましい。
【０１００】
本発明のポリプロピレン組成物において使用される適切な充填材には、タルク、炭酸カルシウム、胡粉、クレー、カオリン、シリカ、ヒュームドシリカ、マイカ、ウォラストナイト、長石、ケイ酸アルミニウム、ケイ酸カルシウム、アルミナ、アルミナ三水和物等のアルミナ水和物、ガラスミクロスフェア、セラミックミクロスフェア、木粉、大理石粉末、酸化マグネシウム、水酸化マグネシウム、酸化アンチモン、酸化亜鉛、硫酸バリウムおよび二酸化チタンが含まれるがこれらに限定されない。
【０１０１】
本発明のポリプロピレン組成物において使用される強化材の例には、鉱物繊維、ガラス繊維、炭素繊維および天然または合成有機繊維が含まれるがこれらに限定されない。
【０１０２】
異相ポリプロピレン組成物の調製
異相ポリプロピレン組成物は、直列に接続された少なくとも三つの反応器を含む多段階プロセスで生産することができ、この場合最初にポリプロピレンホモポリマーマトリックス（Ａ）が生産され、後のステップでプロピレンコポリマー（Ｂ）が、マトリックス（Ａ）の存在下で生産され、またはマトリックスポリマー（Ａ）をプロピレンコポリマー（Ｂ）と、これらの重合後にブレンドすることによって生産することができる。
【０１０３】
本発明の異相ポリプロピレン組成物を調製するさらなる可能性は、直列に接続された少なくとも三つの反応器を含む多段階プロセスで生産される異相ポリプロピレン組成物をブレンドすることであり、最初にポリプロピレンホモポリマーマトリックス（Ａ）が生産され、後のステップでプロピレンコポリマー（Ｂ）が、マトリックス（Ａ）の存在下で、ＸＣＳ画分の目標特性を達成するために特定の追加量のポリプロピレンホモポリマーマトリックス（Ａ）を用いて、生産される。
【０１０４】
好ましい一実施形態では、ポリプロピレンホモポリマーマトリックス（Ａ）が一つのスラリー反応器および次の気相反応器で生産され、その後、プロピレンコポリマー（Ｂ）が少なくとも一つのさらなる気相反応器で生産される。
【０１０５】
したがって、本発明の異相ポリプロピレン組成物は通常、少なくとも三つの連続した反応器で、任意に第四反応器を用いて、生産することができ、第一反応器は、ループ設計であるのが好ましい液体バルク反応器であり、すべての後続の反応器は気相反応器であり、流動床設計であるのが好ましい。
【０１０６】
最初の二つの反応器で生産される成分は、（マトリックスを得る）結晶化可能なプロピレンホモポリマーであり、第三反応器で生産される成分は、コモノマーの量がより高い主に非晶質のコポリマーであるのが好ましい。任意に、第四反応器でさらなる成分が生産されることができ、これも主に非晶質のコポリマーであるか、または結晶性エチレンホモポリマーもしくはコポリマーである。
【０１０７】
ポリプロピレン組成物、すなわち異相ポリプロピレン組成物が三つまたは四つの重合反応器（Ｒ１）、（Ｒ２）、（Ｒ３）および任意の（Ｒ４）で生産される場合、ポリプロピレン組成物のマトリックス（Ａ）、すなわちポリプロピレンホモポリマーは、スラリー反応器（ＳＲ１）のような重合反応器（Ｒ１）、例えばループ反応器（ＬＲ１）、および気相反応器（ＧＰＲ−１）のような重合反応器（Ｒ２）で生産され、主に非晶質のコポリマー（Ｂ）は、重合反応器（Ｒ３）、例えば気相反応器（ＧＰＲ−２）、および任意の重合反応器（Ｒ４）、例えば任意の気相反応器（ＧＰＲ−３）で生産される。
【０１０８】
（ａ）第一反応器においてプロピレンが重合されて、第一プロピレンホモポリマー画分が得られ、
（ｂ）前記第一プロピレンホモポリマー画分を第二反応器に移し、
（ｃ）前記第二反応器において、第一プロピレンホモポリマー画分の存在下で、さらなるプロピレンを重合して第二プロピレンホモポリマー画分を得、前記第一プロピレンホモポリマー画分と前記第二プロピレンホモポリマー画分とがマトリックス（Ａ）を形成し、
（ｄ）前記マトリックス（Ａ）を第三反応器に移し、
（ｅ）前記第三反応器において、マトリックス（Ａ）の存在下で、プロピレンとエチレンおよび／またはＣ４〜Ｃ１０α−オレフィンとを重合して、主に非晶質のプロピレンコポリマー（Ｂ）を得、前記マトリックス（Ａ）と前記主に非晶質のプロピレンコポリマー（Ｂ）とが異相ポリプロピレン組成物を形成する
のが好ましい。
【０１０９】
さらなる好ましい様式では、第三気相反応器が用いられ、その結果プロセスは、
（ｆ）ステップ（ｅ）で得られた組成物を第四反応器に移すステップと、
（ｇ）前記第四反応器において、第四反応器において得られた異相ポリプロピレン組成物の存在下で、画分プロピレンとエチレンおよび／またはＣ４〜Ｃ１０α−オレフィンとを重合して、さらなる主に非晶質のプロピレンコポリマー（Ｂ）を得るステップであって、前記さらなる主に非晶質のプロピレンコポリマー（Ｂ）は、ステップ（ｅ）の異相ポリプロピレン組成物とともに、最終的な異相ポリプロピレン組成物を形成する、ステップと
をさらに含む。
【０１１０】
上述のように、連続構成の異なる条件で稼働するループ反応器と少なくとも一つの気相反応器とを使用することにより、マルチモーダル（例えばバイモーダル）プロピレンホモポリマーマトリックス（Ａ）が得られる。
【０１１１】
第一反応器は、スラリー反応器であるのが好ましく、バルクまたはスラリーで動作する任意の連続式もしくは単純撹拌バッチ槽反応器またはループ反応器とすることができる。バルクとは、少なくとも６０％（ｗ／ｗ）のモノマーを含む反応媒体中の重合を意味する。本発明によれば、スラリー反応器は（バルク）ループ反応器であるのが好ましい。
【０１１２】
第二反応器、第三反応器および任意の第四反応器は、気相反応器であるのが好ましい。このような気相反応器は、任意の機械混合式または流動床反応器とすることができる。気相反応器は、少なくとも０．２ｍ／秒の気体流速の機械撹拌式流動床反応器を含むのが好ましい。このように、気相反応器は、機械撹拌器を備えるのが好ましい流動床型反応器であることが考えられる。
【０１１３】
このように、好ましい実施形態では、第一反応器はループ反応器などのスラリー反応器であり、第二反応器および第三反応器は気相反応器である。したがって、本プロセスには、少なくとも三つ、好ましくは三つの重合反応器、すなわち、ループ反応器のようなスラリー反応器、第一気相反応器および第二気相反応器が連続して接続されて使用される。必要に応じて、スラリー反応器の前に予備重合反応器が置かれる。
【０１１４】
好ましい多段階プロセスは、例えば欧州特許第０８８７３７９号、国際公開第９２／１２１８２号、国際公開第２００４／０００８９９号、国際公開第２００４／１１１０９５号、国際公開第９９／２４４７８号、国際公開第９９／２４４７９号または国際公開第００／６８３１５号等の特許文献に記載される、Ｂｏｒｅａｌｉｓにより開発されたような（ＢＯＲＳＴＡＲ（登録商標）技術として知られる）「ループ−気相」プロセスである。
【０１１５】
さらなる適切なスラリー−気相プロセスは、ＢａｓｅｌｌのＳｐｈｅｒｉｐｏｌ（登録商標）プロセスである。
【０１１６】
好ましくは、上に定義した異相ポリプロピレン組成物を生産するための本方法では、第一反応器、すなわちループ反応器のようなスラリー反応器の条件は、以下の通りとすることができる：
−  温度は、５０℃〜１１０℃の範囲内であり、６０℃〜１００℃の間であるのが好ましく、６２〜８５℃の間であるのがより好ましく、
−  圧力は、２０バール〜８０バールの範囲内であり、４０バール〜７０バールの間であるのが好ましく、
−  公知の様式でモル質量を制御するために水素が加えられうる。
【０１１７】
その後、第一反応器の反応混合物が、第二反応器すなわち気相反応器へ移され、ここでの条件は以下の通りであるのが好ましい：
−  温度は、５０℃〜１３０℃の範囲内であり、６０℃〜１００℃の間であるのが好ましく、７５〜９５℃の間であるのがより好ましく、
−  圧力は、５バール〜５０バールの範囲内であり、好ましくは１５バール〜３５バールの間であるのが好ましく、
−  公知の様式でモル質量を制御するために水素が加えられうる。
【０１１８】
第三反応器および第四反応器の条件は、第二反応器と同様である。
【０１１９】
滞流時間は、三つの反応器ゾーンにおいて変動しうる。
【０１２０】
異相ポリプロピレン組成物を生産するためのプロセスの一実施形態では、バルク反応器、例えばループ反応器における滞留時間は、０．１〜３．５時間の範囲内、例えば０．１５〜３．０時間であり、気相反応器における滞留時間は、０．５〜５．０時間など、通常０．２〜６．０時間である。
【０１２１】
必要に応じて、重合は周知の様式で、超臨界条件下で第一反応器すなわちループ反応器などのスラリー反応器において、および／または凝縮モードで気相反応器において、もたらされうる。
【０１２２】
プロセスは、以下に詳述するように、チーグラー・ナッタプロ触媒と、外部ドナーと任意に助触媒とを含む触媒系を用いた予備重合ステップも含むのが好ましい。
【０１２３】
好ましい実施形態では、予備重合は、液体プロピレン中におけるバルクスラリー重合として行われる、すなわち、液相は、主にプロピレンを含み、微量の他の反応物および任意に不活性成分が溶解されている。
【０１２４】
予備重合反応は、典型的に１０〜６０℃の温度で行われ、１５〜５０℃の温度で行われるのが好ましく、２０〜４５℃の温度で行われるのがより好ましい。
【０１２５】
予備重合反応器内の圧力は重要ではないが、反応混合物を液相に維持するために十分に高くなければならない。したがって、圧力は２０〜１００バール、例えば３０〜７０バールでありうる。
【０１２６】
触媒成分は、予備重合ステップにすべて導入されるのが好ましい。しかし、固体触媒成分（ｉ）と助触媒（ｉｉ）とを別々に供給できる場合には、助触媒の一部だけを予備重合ステップに導入し、残部を後の重合段階に導入することが可能である。また、そのような場合には、予備重合段階で十分な重合反応が得られる量の助触媒を予備重合段階に導入することが必要である。
【０１２７】
他の成分も予備重合段階に加えることが可能である。したがって、当技術分野で周知のようにプレポリマーの分子量を制御するために予備重合段階に水素を加えてもよい。さらに、粒子が互いにまたは反応器の壁に付着するのを防ぐために、帯電防止添加物を使用してもよい。
【０１２８】
予備重合条件および反応パラメータの正確な制御は、技術の熟練の範囲内である。
【０１２９】
本発明によれば、異相ポリプロピレン組成物は、上述のように多段階重合プロセスによって触媒系の存在下で得られる。
【０１３０】
上に定義した異相ポリプロピレン組成物の調製のための特定のプロセスにおいて既に指摘したように、特定のチーグラー・ナッタ触媒を使用しなければならない。
【０１３１】
したがって、ここでチーグラー・ナッタ触媒をさらに詳細に説明する。
【０１３２】
本発明において使用される触媒は、固体チーグラー・ナッタ触媒であり、チタンなどのＩＵＰＡＣの第４族〜第６族の遷移金属の化合物と、マグネシウムなどの第２族金属化合物と、後でさらに詳しく述べるように非フタル酸化合物であるのが好ましく、非フタル酸エステルであるのがより好ましく、非フタル酸系ジカルボン酸類のジエステルであるのがさらに好ましい内部ドナーとを含む。このように、触媒は望ましくないフタル酸化合物を全く含まない。さらに、固体触媒は、シリカまたはＭｇＣｌ２のような外部支持材料を含まず、触媒は自己担持型である。
【０１３３】
チーグラー・ナッタ触媒（ＺＮ−Ｃ：Ｚｉｅｇｌｅｒ−Ｎａｔｔａ  ｃａｔａｌｙｓｔ）は、得られる方法によってさらに定義されうる。
【０１３４】
したがって、チーグラー・ナッタ触媒（ＺＮ−Ｃ）は、
ａ）
ａ１）任意に有機液体反応媒体中で、第２族金属化合物とヒドロキシル部分に加えて少なくとも一つのエーテル部分を含む一価アルコール（Ａ）との反応生成物である、少なくとも第２族金属アルコキシ化合物（Ａｘ）の溶液を提供するステップ；または、
ａ２）任意に有機液体反応媒体中で、第２族金属化合物と式ＲＯＨの一価アルコール（Ａ）および一価アルコール（Ｂ）のアルコール混合物との反応生成物である、少なくとも第２族金属アルコキシ化合物（Ａｘ’）の溶液；または
ａ３）任意に有機液体反応媒体中で、第２族金属化合物と一価アルコール（Ｂ）との反応生成物である、第２族アルコキシ化合物（Ａｘ）および第２族金属アルコキシ化合物（Ｂｘ）の混合物の溶液を提供するステップ；または
ａ４）式Ｍ（ＯＲ１）ｎ（ＯＲ２）ｍＸ２−ｎ−ｍの第２族アルコキシドまたは第２族アルコキシドＭ（ＯＲ１）ｎ’Ｘ２−ｎ’およびＭ（ＯＲ２）ｍ’Ｘ２−ｍ’の混合物の溶液を提供するステップであって、式中、Ｍは第２族金属であり、Ｘはハロゲンであり、Ｒ１およびＲ２はＣ２〜Ｃ１６炭素原子の異なるアルキル基であり、ｎおよびｍの両方が≠０、０＜ｎ’≦２および０＜ｍ’≦２の条件で、０≦ｎ＜２、０≦ｍ＜２およびｎ＋ｍ＋（２−ｎ−ｍ）＝２である、ステップと、
ｂ）ステップａ）からの前記溶液を、第４族〜第６族の遷移金属の少なくとも一つの化合物に加えるステップと、
ｃ）固体触媒成分粒子を得るステップと、
ステップｃ）の前の任意のステップにおいて、内部電子ドナー、好ましくは非フタル酸内部ドナーを加えるステップと
を含むプロセスによって得られるのが好ましい。
【０１３５】
内部ドナーまたはその前駆体は、ステップａ）の溶液に加えられるのが好ましい。
【０１３６】
上述の手順によれば、チーグラー・ナッタ触媒は、物理的条件、特にステップｂ）およびｃ）において用いられる温度に応じて、沈殿法により、またはエマルジョン（液／液二相系）凝固法により得られる。
【０１３７】
両方法（沈殿またはエマルジョン−凝固）において、触媒化学は同じである。
【０１３８】
沈殿法においては、ステップａ）の溶液とステップｂ）の少なくとも一つの遷移金属化合物との組み合わせが行われ、反応混合物全体が少なくとも５０℃に保たれ、より好ましくは５５℃〜１１０℃の温度範囲内に保たれ、より好ましくは７０℃〜１００℃の範囲内に保たれて、固体粒子の形の触媒成分（ステップｃ）の完全な沈殿が確保される。
【０１３９】
エマルジョン−凝固法においては、ステップｂ）においてステップａ）の溶液が通常、少なくとも一つの遷移金属化合物に、−１０〜５０℃未満、好ましくは−５〜３０℃等のより低い温度で加えられる。エマルジョンの撹拌の間には、温度は通常−１０〜４０℃未満、好ましくは−５〜３０℃に保たれる。エマルジョンの分散相の液滴が、活性触媒組成物を形成する。液滴の凝固（ステップｃ）は、エマルジョンを７０〜１５０℃、好ましくは８０〜１１０℃の温度に加熱することによって行われるのが適切である。
【０１４０】
エマルジョン−凝固法によって調製された触媒が本発明において用いられるのが好ましい。
【０１４１】
好ましい実施形態では、ステップａ）でａ２）またはａ３）の溶液、すなわち（Ａｘ’）の溶液または（Ａｘ）および（Ｂｘ）の混合物の溶液が使用される。
【０１４２】
第２族金属は、マグネシウムであるのが好ましい。
【０１４３】
マグネシウムアルコキシ化合物（Ａｘ）、（Ａｘ’）および（Ｂｘ）は、触媒調製プロセスの第一ステップであるステップａ）において、上述のようにマグネシウム化合物をアルコール（類）と反応させることによって、ｉｎ  ｓｉｔｕで調製することができ、または、前記マグネシウムアルコキシ化合物は、別々に調製されたマグネシウムアルコキシ化合物でもよく、あるいは既製のマグネシウムアルコキシ化合物として市販されているものであり、本発明の触媒調製プロセスにおいてそのまま使用されてもよい。
【０１４４】
アルコール（Ａ）の実例は、二価アルコールのモノエーテル（グリコールモノエーテル）である。好ましいアルコール（Ａ）は、Ｃ２〜Ｃ４グリコールモノエーテルであり、エーテル基は２〜１８個の炭素原子を含み、４〜１２個の炭素原子を含むのが好ましい。好ましい例は、２−（２−エチルヘキシルオキシ）エタノール、２−ブチルオキシエタノール、２−ヘキシルオキシエタノールおよび１，３−プロピレン−グリコール−モノブチルエーテル、３−ブトキシ−２−プロパノールであり、２−（２−エチルヘキシルオキシ）エタノールおよび１，３−プロピレン−グリコール−モノブチルエーテル、３−ブトキシ−２−プロパノールが特に好ましい。
【０１４５】
例示的な一価アルコール（Ｂ）は、式ＲＯＨのものであり、Ｒは直鎖または分岐Ｃ６〜Ｃ１０アルキル残基である。最も好ましい一価アルコールは、２−エチル−１−ヘキサノールまたはオクタノールである。
【０１４６】
Ｍｇアルコキシ化合物（Ａｘ）および（Ｂｘ）の混合物、またはアルコール（Ａ）および（Ｂ）の混合物は、それぞれ、Ｂｘ：ＡｘまたはＢ：Ａのモル比が８：１〜２：１、より好ましくは５：１〜３：１で使用および利用されるのが好ましい。
【０１４７】
マグネシウムアルコキシ化合物は、上に定義されたアルコール（類）と、ジアルキルマグネシウム、アルキルマグネシウムアルコキシド、マグネシウムジアルコキシド、アルコキシマグネシウムハライドおよびアルキルマグネシウムハライドより選択されるマグネシウム化合物との反応生成物でありうる。アルキル基は、類似または異なるＣ１〜Ｃ２０アルキル、好ましくはＣ２〜Ｃ１０アルキルでありうる。典型的なアルキル−アルコキシマグネシウム化合物は、使用される場合には、エチルマグネシウムブトキシド、ブチルマグネシウムペントキシド、オクチルマグネシウムブトキシドおよびオクチルマグネシウムオクトキシドである。ジアルキルマグネシウムが使用されるのが好ましい。最も好ましいジアルキルマグネシウムは、ブチルオクチルマグネシウムまたはブチルエチルマグネシウムである。
【０１４８】
前記マグネシウムアルコキシド化合物を得るために、マグネシウム化合物がアルコール（Ａ）およびアルコール（Ｂ）に加えて式Ｒ’’（ＯＨ）ｍの多価アルコール（Ｃ）とも反応しうることが考えられる。好ましい多価アルコールは、使用される場合には、Ｒ’’は直鎖、環式または分岐Ｃ２〜Ｃ１０炭化水素残基であり、ｍは２〜６の整数であるアルコールである。
【０１４９】
したがってステップａ）のマグネシウムアルコキシ化合物は、マグネシウムジアルコキシド、ジアリールオキシマグネシウム、アルキルオキシマグネシウムハライド、アリールオキシマグネシウムハライド、アルキルマグネシウムアルコキシド、アリールマグネシウムアルコキシドおよびアルキルマグネシウムアリールオキシドからなる群より選択される。加えて、マグネシウムジハライドおよびマグネシウムジアルコキシドの混合物が使用されうる。
【０１５０】
本触媒の調製のために利用される溶媒は、５〜２０個の炭素原子、より好ましくは５〜１２個の炭素原子をもつ芳香族および脂肪族直鎖、分岐および環式炭化水素またはそれらの混合物の中から選択されうる。好適な溶媒には、ベンゼン、トルエン、クメン、キシロール、ペンタン、ヘキサン、ヘプタン、オクタンおよびノナンが含まれる。ヘキサンおよびペンタンが特に好ましい。
【０１５１】
Ｍｇ化合物は通常、上に示したように溶媒中の１０〜５０重量％溶液として提供される。典型的な市販のＭｇ化合物、特にジアルキルマグネシウム溶液は、トルエンまたはヘプタン中の２０〜４０重量％溶液である。
【０１５２】
マグネシウムアルコキシ化合物の調製のための反応は、４０℃〜７０℃の温度で行われうる。最も適切な温度は、Ｍｇ化合物および使用するアルコール（類）に応じて選択される。
【０１５３】
第４族〜第６族の遷移金属化合物はチタン化合物であるのが好ましく、ＴｉＣｌ４などのハロゲン化チタンであるのが最も好ましい。
【０１５４】
本発明において使用される触媒の調製において使用される非フタル酸内部ドナーは、非フタル酸カルボン酸（二）酸類の（ジ）エステル類、１，３−ジエーテル類、それらの誘導体および混合物より選択されるのが好ましい。特に好ましいドナーは、モノ不飽和ジカルボン酸のジエステル類、特にマロネート類、マレエート類、スクシネート類、シトラコネート類、グルタレート類、シクロヘキセン−１，２−ジカルボキシレート類およびベンゾエート類、ならびにそれらの任意の誘導体および／または混合物を含む群に属するエステル類である。好ましい例は、例えば置換マレエート類およびシトラコネート類、最も好ましくはシトラコネート類である。
【０１５５】
エマルジョン法において、単純な撹拌と、任意に（さらなる）溶媒（単数または複数）ならびに添加物、例えばエマルジョンの形成を促進するためおよび／またはエマルジョンを安定させるために当技術分野で公知の方法で使用される乱流最小化剤（ＴＭＡ：ｔｕｒｂｕｌｅｎｃｅ  ｍｉｎｉｍｉｚｉｎｇ  ａｇｅｎｔ）および／または乳化剤および／または界面活性剤のようなエマルジョン安定剤等を添加することとによって、二相液−液系が形成されうる。界面活性剤は、アクリルまたはメタクリル系ポリマーであるのが好ましい。特に好ましいのは、ポリ（ヘキサデシル）−メタクリレートおよびポリ（オクタデシル）−メタクリレートならびにそれらの混合物等の非分岐Ｃ１２〜Ｃ２０（メタ）アクリレートである。乱流最小化剤（ＴＭＡ）は、使用される場合には、ポリオクテン、ポリノネン、ポリデセン、ポリウンデセンもしくはポリドデセンまたはそれらの混合物など、６〜２０個の炭素原子をもつα−オレフィンモノマーのα−オレフィンポリマーより選択されるのが好ましい。最も好ましいのは、ポリデセンである。
【０１５６】
沈殿またはエマルジョン−凝固法によって得られる固体粒状産物は、芳香族および／または脂肪族炭化水素類、好ましくはトルエン、ヘプタンまたはペンタンで、少なくとも一度、好ましくは少なくとも二度、最も好ましくは少なくとも三度洗浄されうる。触媒は、蒸発または窒素フラッシングによってさらに乾燥されることができ、または乾燥ステップを何ら用いずに油性液体にスラリー化されることができる。
【０１５７】
最終的に得られたチーグラー・ナッタ触媒は、一般に平均粒度の範囲が５〜２００μｍであり、１０〜１００μｍであるのが好ましい粒子の形であるのが望ましい。粒子は、密で気孔率が低く、表面積が２０ｇ／ｍ２未満であり、１０ｇ／ｍ２未満であるのがより好ましい。通常、Ｔｉの量は触媒組成物の１〜６重量％、Ｍｇが１０〜２０重量％、ドナーが１０〜４０重量％である。
【０１５８】
触媒の調製の詳細な説明は、参照により本明細書に組み込まれる国際公開第２０１２／００７４３０号、欧州特許第２６１０２７１号、欧州特許第２６１０２７号および欧州特許第２６１０２７２号に開示される。
【０１５９】
チーグラー・ナッタ触媒は、アルキルアルミニウム助触媒および任意に外部ドナーと関連して使用されるのが好ましい。
【０１６０】
本重合プロセスにおけるさらなる成分として、外部ドナーが存在するのが好ましい。好適な外部ドナーには、特定のシラン類、エーテル類、エステル類、アミン類、ケトン類、複素環化合物およびこれらのブレンドが含まれる。シランを使用するのが特に好ましい。一般式
ＲａｐＲｂｑＳｉ（ＯＲｃ）（４−ｐ−ｑ）
のシラン類を使用するのが最も好ましく、式中、Ｒａ、ＲｂおよびＲｃは炭化水素ラジカル、特にアルキルまたはシクロアルキル基を表し、ｐおよびｑは０〜３の範囲の数であり、合計ｐ＋ｑが３以下である。Ｒａ、ＲｂおよびＲｃは互いに独立して選択されることができ、同じでも異なってもよい。このようなシラン類の具体例は、（ｔｅｒｔ−ブチル）２Ｓｉ（ＯＣＨ３）２、（シクロヘキシル）（メチル）Ｓｉ（ＯＣＨ３）２、（フェニル）２Ｓｉ（ＯＣＨ３）２、および（シクロペンチル）２Ｓｉ（ＯＣＨ３）２、または一般式
Ｓｉ（ＯＣＨ２ＣＨ３）３（ＮＲ３Ｒ４）
のものであり、式中、Ｒ３およびＲ４は同じでも異なってもよく、１〜１２個の炭素原子をもつ炭化水素基を表す。
【０１６１】
Ｒ３およびＲ４は、１〜１２個の炭素原子をもつ直鎖脂肪族炭化水素基、１〜１２個の炭素原子をもつ分岐脂肪族炭化水素基および１〜１２個の炭素原子をもつ環式脂肪族炭化水素基からなる群より独立して選択される。Ｒ３およびＲ４は、メチル、エチル、ｎ−プロピル、ｎ−ブチル、オクチル、デカニル、イソ−プロピル、イソ−ブチル、イソ−ペンチル、ｔｅｒｔ．−ブチル、ｔｅｒｔ．−アミル、ネオペンチル、シクロペンチル、シクロヘキシル、メチルシクロペンチルおよびシクロヘプチルからなる群より独立して選択されるのが特に好ましい。
【０１６２】
Ｒ１およびＲ２の両者は同じであるのがより好ましく、Ｒ３およびＲ４の両者はエチル基であるのがさらに好ましい。
【０１６３】
特に好ましい外部ドナーは、ジシクロペンチルジメトキシシランドナー（Ｄ−ドナー）またはシクロヘキシルメチルジメトキシシランドナー（Ｃ−ドナー）である。
【０１６４】
チーグラー・ナッタ触媒および任意の外部ドナーに加えて、助触媒が使用されることができる。助触媒は、周期表（ＩＵＰＡＣ）の第１３族の化合物、例えば有機金属アルミニウム化合物、例えばアルミニウムアルキル、アルミニウムハライドまたはアルミニウムアルキルハライド化合物のようなアルミニウム化合物等であるのが好ましい。したがって、一つの特定の実施形態では、助触媒は、トリアルキルアルミニウム、例えばトリエチルアルミニウム（ＴＥＡＬ：ｔｒｉｅｔｈｙｌａｌｕｍｉｎｉｕｍ）、ジアルキルアルミニウムクロリドもしくはアルキルアルミニウムジクロリドまたはそれらの混合物である。一つの特定の実施形態では、助触媒は、トリエチルアルミニウム（ＴＥＡＬ）である。
【０１６５】
助触媒（Ｃｏ）と外部ドナー（ＥＤ）との間の比率［Ｃｏ／ＥＤ］および／または助触媒（Ｃｏ）と遷移金属（ＴＭ）との間の比率［Ｃｏ／ＴＭ］は、慎重に選択されるのが好ましい。
【０１６６】
したがって、
（ａ）外部ドナー（ＥＤ）に対する助触媒（Ｃｏ）のｍｏｌ比［Ｃｏ／ＥＤ］は、５〜４５の範囲内でなければならず、５〜３５の範囲内であるのが好ましく、５〜２５の範囲内であるのがより好ましく；任意に、
（ｂ）チタン化合物（ＴＣ）に対する助触媒（Ｃｏ）のｍｏｌ比［Ｃｏ／ＴＣ］は、８０超〜５００の範囲内でなければならず、１００〜３５０の範囲内であるのが好ましく、１２０〜３００の範囲内であるのがさらに好ましい。
【０１６７】
本発明による異相ポリプロピレン組成物は、
（ａ）ＩＵＰＡＣの第４族〜第６族の遷移金属の化合物（ＴＣ）と、第２族金属化合物と内部ドナーとを含むチーグラー・ナッタ触媒であって、前記内部ドナーは、非フタル酸化合物であり、非フタル酸エステルであるのが好ましく、非フタル酸系ジカルボン酸のジエステルであるのがより好ましい、チーグラー・ナッタ触媒と；
（ｂ）任意に助触媒（Ｃｏ）と、
（ｃ）任意に外部ドナー（ＥＤ）と
の存在下で生産されるのが好ましい。
【０１６８】
内部ドナー（ＩＤ）は、任意に置換されたマロネート類、マレエート類、スクシネート類、グルタレート類、シクロヘキセン−１，２−ジカルボキシレート類、ベンゾエート類ならびにそれらの誘導体および／または混合物より選択されるのが好ましく、内部ドナー（ＩＤ）は、シトラコネートであるのが好ましい。加えてまたは代わりに、外部ドナー（ＥＤ）に対する助触媒（Ｃｏ）のモル比［Ｃｏ／ＥＤ］は、５〜４５である。
【０１６９】
本発明の異相ポリプロピレン組成物が、成分（Ｄ）のα核形成剤も含む場合、異相ポリプロピレン組成物はその後α核形成される。
【０１７０】
α−核形成剤および任意にさらなる添加物は、一連の反応器の最終反応器から集められた異相ポリプロピレン組成物に加えられる。異相ポリプロピレン組成物が上に定義した画分を調合することによって調製される場合には、任意の添加物が一緒にまたは前記調合ステップの後に加えられうる。
【０１７１】
これらの添加物は、ワンステップの調合プロセスにおいて押出プロセスの前または押出プロセスの間に組成物に混入されるのが好ましい。あるいは、マスターバッチが作られ、異相ポリプロピレン組成物がまず添加物の一部だけと混合されてもよい。
【０１７２】
混合には、従来の調合またはブレンディング装置、例えばバンバリーミキサ、２−ロールラバーミル、ブスコニーダまたは二軸押出機が使用されうる。二軸押出機は、一緒に回転してもよいし、逆回転してもよいが、一緒に回転するのが好ましい。組成物は、ポリマーを軟化し可塑化するために十分に高い温度で添加物をポリマー材料と一緒にブレンドすることによって調製されるのが好ましい。押出機の運転で用いる温度および圧力は、当技術分野において周知である。温度は通常、１５０〜３５０℃の範囲から選択されうる。押出に用いる圧力は、５０〜５００バールであるのが好ましい。押出機から回収されるポリマー材料は、通常ペレットの形である。それからこれらのペレットが、好ましくは例えば射出成形によってさらに処理されて、本発明の組成物の物品および製品が生成される。
【０１７３】
本発明の異相ポリプロピレン組成物のさらなるポリプロピレンホモポリマーマトリックス材料（Ａ）との前述の任意のブレンディングは、核形成剤および他の添加物またはマスターバッチの添加の前にまたはそれと組み合わせて実行されるのが好ましい。
【０１７４】
このように、さらなる実施形態では、上述のように調製された異相ポリプロピレン組成物が、さらなるポリプロピレンホモポリマーマトリックス材料（Ａ）とブレンドされる。
【０１７５】
本実施形態では、上述のように調製された異相ポリプロピレン組成物は、「ベース異相ポリプロピレン組成物」と呼称される。
【０１７６】
上述のプロセスの第一気相反応器の後に得られるポリプロピレンホモポリマーマトリックス材料（Ａ）が、ブレンドパートナーとしてとられ、これにより「ベース異相ポリプロピレン組成物」の「希釈」が生じ、特定量の追加のポリプロピレンホモポリマーマトリックス材料（Ａ）を慎重に添加することによって、ＸＣＳ画分の特性が、ＸＣＳの量および機械的性能の観点から最適化されることができる。
【０１７７】
このようなブレンドは、７５〜９９重量％、好ましくは８０〜９５重量％、より好ましくは８５〜９３重量％の「ベース異相ポリプロピレン組成物」、および１．０〜２５重量％、好ましくは５〜２０重量％、より好ましくは７〜１５重量％の追加のポリプロピレンホモポリマーマトリックス材料（Ａ）を含むのが好ましい。
【０１７８】
ブレンドには、再び従来の調合またはブレンド装置、例えばバンブリーミキサ、２−ロールラバーミル、ブスコニーダまたは二軸押出機が使用されうる。二軸押出機は一緒に回転してもよいし逆回転してもよいが、一緒に回転するのが好ましい。
【０１７９】
異相ポリプロピレン組成物の使用
本発明のさらなる実施形態によれば、本発明の異相ポリプロピレン組成物ならびに前記組成物の充填材または強化材との組み合わせは、ポーチおよびバッグ、パイプおよび付属品、輸送包装容器のほか、ダッシュボード、ドアクラッディング、コンソール、バンパーおよびトリムのような車の外装および内装用部品等の、フィルム、押出、ブロー成形または射出成形された物品の生産のために使用される。
【０１８０】
さらに、本発明は、本発明の異相ポリプロピレン組成物または前記組成物の充填材または強化材との組み合わせで作られた物品、特にフィルム、押出、ブロー成形または射出成形された物品も目的とする。
【０１８１】
物品は、射出成形、押出ブロー成形、射出延伸ブロー成形またはキャストフィルム押出のような熱可塑性ポリマーに適した任意の一般的な変換プロセスによって生産される。
【０１８２】
本発明の異相ポリプロピレン組成物が充填材または強化材と組み合わせられる場合には、前記充填材または強化材の含量は、異相ポリプロピレン組成物に基づいて３０重量％未満であり、２５重量％未満であるのが好ましく、２２重量％未満であるのがより好ましい。
【０１８３】
実験部分
Ａ．測定方法
別段の定めがない限り、以下の用語および決定方法の定義が、特許請求の範囲を含む本発明の上述の一般的説明ならびに以下の実施例に当てはまる。
【０１８４】
ＮＭＲ分光法によるミクロ構造の定量
定量的核磁気共鳴（ＮＭＲ：ｎｕｃｌｅａｒ−ｍａｇｎｅｔｉｃ  ｒｅｓｏｎａｎｃｅ）分光法を用いて、プロピレンホモポリマーのアイソタクティシティおよびレギオ規則性を定量した。
【０１８５】
１Ｈおよび１３Ｃにつきそれぞれ４００．１５および１００．６２ＭＨｚで動作するＢｒｕｋｅｒ  Ａｄｖａｎｃｅ  ＩＩＩ  ４００ＮＭＲ分光計を用いて溶液状態で定量的１３Ｃ｛１Ｈ｝ＮＭＲスペクトルを記録した。すべてのスペクトルを、１３Ｃに最適化された１０ｍｍの拡張温度プローブヘッドを使用して１２５℃ですべての空気圧に窒素ガスを使用して記録した。
【０１８６】
プロピレンホモポリマーでは、約２００ｍｇの材料を１，２−テトラクロロエタン−ｄ２（ＴＣＥ−ｄ２）に溶解した。均質の溶液を確保するために、ヒートブロックにおける最初のサンプル調製の後、ＮＭＲチューブを、回転（ｒｏｔａｔａｒｙ）オーブンで少なくとも一時間さらに加熱した。マグネットに挿入し、チューブを１０Ｈｚで回転させた。このセットアップは、タクティシティ分布定量に必要な高分解能のために主に選択された（Ｂｕｓｉｃｏ，Ｖ．，Ｃｉｐｕｌｌｏ，Ｒ．，Ｐｒｏｇ．Ｐｏｌｙｍ．Ｓｃｉ．２６（２００１）４４３；Ｂｕｓｉｃｏ，Ｖ．；Ｃｉｐｕｌｌｏ，Ｒ．，Ｍｏｎａｃｏ，Ｇ．，Ｖａｃａｔｅｌｌｏ，Ｍ．，Ｓｅｇｒｅ，Ａ．Ｌ．，Ｍａｃｒｏｍｏｌｅｃｕｌｅｓ  ３０（１９９７）６２５１）。ＮＯＥおよびバイレベルＷＡＬＴＺ１６デカップリングスキーム（Ｚｈｏｕ，Ｚ．，Ｋｕｅｍｍｅｒｌｅ，Ｒ．，Ｑｉｕ，Ｘ．，Ｒｅｄｗｉｎｅ，Ｄ．，Ｃｏｎｇ，Ｒ．，Ｔａｈａ，Ａ．，Ｂａｕｇｈ，Ｄ．Ｗｉｎｎｉｆｏｒｄ，Ｂ．，Ｊ．Ｍａｇ．Ｒｅｓｏｎ．１８７（２００７）２２５；Ｂｕｓｉｃｏ，Ｖ．，Ｃａｒｂｏｎｎｉｅｒｅ，Ｐ．，Ｃｉｐｕｌｌｏ，Ｒ．，Ｐｅｌｌｅｃｃｈｉａ，Ｒ．，Ｓｅｖｅｒｎ，Ｊ．，Ｔａｌａｒｉｃｏ，Ｇ．，Ｍａｃｒｏｍｏｌ．Ｒａｐｉｄ  Ｃｏｍｍｕｎ．２００７，２８，１１２８９）を利用して、標準的シングルパルス励起を用いた。スペクトルあたり合計８１９２（８ｋ）のトランジェントが得られた。
【０１８７】
定量的１３Ｃ｛１Ｈ｝ＮＭＲスペクトルを処理し、積分し、専用のコンピュータプログラムを使用して積分値から関連の定量的特性を決定した。
【０１８８】
プロピレンホモポリマーについて、すべての化学シフトは、２１．８５ｐｐｍのメチルアイソタクチックペンタッド（ｍｍｍｍ）を内部標準とする。
【０１８９】
レギオ欠陥（Ｒｅｓｃｏｎｉ，Ｌ．，Ｃａｖａｌｌｏ，Ｌ．，Ｆａｉｔ，Ａ．，Ｐｉｅｍｏｎｔｅｓｉ，Ｆ．，Ｃｈｅｍ．Ｒｅｖ．２０００，１００，１２５３；；Ｗａｎｇ，Ｗ−Ｊ．，Ｚｈｕ，Ｓ．，Ｍａｃｒｏｍｏｌｅｃｕｌｅｓ  ３３（２０００），１１５７；Ｃｈｅｎｇ，Ｈ．Ｎ．，Ｍａｃｒｏｍｏｌｅｃｕｌｅｓ  １７（１９８４），１９５０）またはコモノマーに対応する特徴的シグナルが観察された。
【０１９０】
２３．６〜１９．７ｐｐｍの間のメチル領域の積分によってタクティシティ分布を定量し、目的のステレオシーケンスに関連しない部位を補正した（Ｂｕｓｉｃｏ，Ｖ．，Ｃｉｐｕｌｌｏ，Ｒ．，Ｐｒｏｇ．Ｐｏｌｙｍ．Ｓｃｉ．２６（２００１）４４３；Ｂｕｓｉｃｏ，Ｖ．，Ｃｉｐｕｌｌｏ，Ｒ．，Ｍｏｎａｃｏ，Ｇ．，Ｖａｃａｔｅｌｌｏ，Ｍ．，Ｓｅｇｒｅ，Ａ．Ｌ．，Ｍａｃｒｏｍｏｌｅｃｕｌｅｓ  ３０（１９９７）６２５１）。
【０１９１】
特に、ステレオシーケンスの特定の積分領域からの代表的なレギオ欠陥およびコモノマー積分値の減算によって、レギオ欠陥およびコモノマーのタクティシティ分布の定量に対する影響を補正した。
【０１９２】
アイソタクティシティをペンタッドレベルで決定し、すべてのペンタッドシーケンスに対するアイソタクチックペンタッド（ｍｍｍｍ）シーケンスの百分率として報告した：
［ｍｍｍｍ］％＝１００＊（ｍｍｍｍ／すべてのペンタッドの合計）
【０１９３】
１７．７および１７．２ｐｐｍの二つのメチル部位の存在下で２，１エリスロレギオ欠陥の存在が示され、他の特徴的部位によって確認された。他のタイプのレギオ欠陥に対応する特徴的シグナルは、観察されなかった（Ｒｅｓｃｏｎｉ，Ｌ．，Ｃａｖａｌｌｏ，Ｌ．，Ｆａｉｔ，Ａ．，Ｐｉｅｍｏｎｔｅｓｉ，Ｆ．，Ｃｈｅｍ．Ｒｅｖ．２０００，１００，１２５３）。
【０１９４】
１７．７および１７．２ｐｐｍの二つの特徴的メチル部位の平均積分値を用いて、２，１エリスロレギオ欠陥の量を定量した：
Ｐ２１ｅ＝（Ｉｅ６＋Ｉｅ８）／２
【０１９５】
１，２一次挿入プロペンの量をメチル領域に基づいて定量し、一次挿入に関係しないこの領域に含まれる部位およびこの領域から除外される一次挿入部位につき補正を行った：
Ｐ１２＝ＩＣＨ３＋Ｐ１２ｅ
【０１９６】
プロペンの総量を、一次挿入プロペンおよび他のすべての存在するレギオ欠陥の合計として定量した：
Ｐｔｏｔａｌ＝Ｐ１２＋Ｐ２１ｅ
【０１９７】
すべてのプロペンに対して２，１エリスロレギオ欠陥のモルパーセントを定量した：
［２１ｅ］ ｍｏｌ．％＝１００＊（Ｐ２１ｅ／Ｐｔｏｔａｌ）
【０１９８】
ＮＭＲ分光法によるコモノマーの決定
定量的核磁気共鳴（ＮＭＲ）分光法をさらに用いて、ポリマーのコモノマー含量およびコモノマーシーケンス分布を定量した。１Ｈおよび１３Ｃにつきそれぞれ４００．１５および１００．６２ＭＨｚで動作するＢｒｕｋｅｒ  Ａｄｖａｎｃｅ  ＩＩＩ  ４００ＮＭＲ分光計用いて溶液状態で定量的１３Ｃ｛１Ｈ｝ＮＭＲスペクトルを記録した。すべてのスペクトルを、１３Ｃに最適化された１０ｍｍの拡張温度プローブヘッドを使用して１２５℃ですべての空気圧に窒素ガスを使用して記録した。約２００ｍｇの材料を、クロミウム−（ＩＩＩ）−アセチルアセトネート（Ｃｒ（ａｃａｃ）３）とともに３ｍｌの１，２−テトラクロロエタン−ｄ２（ＴＣＥ−ｄ２）に溶解し、溶媒中の緩和剤の６５ｍＭの溶液を得た（Ｓｉｎｇｈ，Ｇ．，Ｋｏｔｈａｒｉ，Ａ．，Ｇｕｐｔａ，Ｖ．，Ｐｏｌｙｍｅｒ  Ｔｅｓｔｉｎｇ  ２８  ５（２００９），４７５）。均質の溶液を確保するために、ヒートブロックにおける最初のサンプル調製の後、ＮＭＲチューブを、回転（ｒｏｔａｔａｒｙ）オーブンで少なくとも一時間さらに加熱した。マグネットに挿入し、チューブを１０Ｈｚで回転させた。このセットアップは、高分解能のために主に選択され、正確なエチレン含量定量のために定量的に必要であった。ＮＯＥを用いずに、最適化されたチップ角、１秒のリサイクル遅延およびバイレベルＷＡＬＴＺ１６デカップリングスキーム（Ｚｈｏｕ，Ｚ．，Ｋｕｅｍｍｅｒｌｅ，Ｒ．，Ｑｉｕ，Ｘ．，Ｒｅｄｗｉｎｅ，Ｄ．，Ｃｏｎｇ，Ｒ．，Ｔａｈａ，Ａ．，Ｂａｕｇｈ，Ｄ．Ｗｉｎｎｉｆｏｒｄ，Ｂ．，Ｊ．Ｍａｇ．Ｒｅｓｏｎ．１８７（２００７）２２５；Ｂｕｓｉｃｏ，Ｖ．，Ｃａｒｂｏｎｎｉｅｒｅ，Ｐ．，Ｃｉｐｕｌｌｏ，Ｒ．，Ｐｅｌｌｅｃｃｈｉａ，Ｒ．，Ｓｅｖｅｒｎ，Ｊ．，Ｔａｌａｒｉｃｏ，Ｇ．，Ｍａｃｒｏｍｏｌ．Ｒａｐｉｄ  Ｃｏｍｍｕｎ．２００７，２８，１１２８）を利用して、標準的シングルパルス励起を用いた。スペクトルあたり合計６１４４（６ｋ）のトランジェントが得られた。
【０１９９】
定量的１３Ｃ｛１Ｈ｝ＮＭＲスペクトルを処理し、積分し、専用のコンピュータプログラムを使用して積分値から関連の定量的特性を決定した。すべての化学シフトは、溶媒の化学シフトを使用して、３０．００ｐｐｍのエチレンブロック（ＥＥＥ）の中心メチレン基を間接的に基準とした。このアプローチは、この構造単位が存在しないときでも同等の基準を可能にした。エチレンの取り込みに対応する特徴的シグナルが観察された（Ｃｈｅｎｇ，Ｈ．Ｎ．，Ｍａｃｒｏｍｏｌｅｃｕｌｅｓ  １７（１９８４），１９５０）。
【０２００】
２，１エリスロレギオ欠陥に対応する特徴的シグナルが観察され（Ｌ．Ｒｅｓｃｏｎｉ，Ｌ．Ｃａｖａｌｌｏ，Ａ．Ｆａｉｔ，Ｆ．Ｐｉｅｍｏｎｔｅｓｉ，Ｃｈｅｍ．Ｒｅｖ．２０００，１００（４），１２５３，Ｃｈｅｎｇ，Ｈ．Ｎ．，Ｍａｃｒｏｍｏｌｅｃｕｌｅｓ  １９８４，１７，１９５０、ならびにＷ−Ｊ．ＷａｎｇおよびＳ．Ｚｈｕ，Ｍａｃｒｏｍｏｌｅｃｕｌｅｓ  ２０００，３３  １１５７に記載の通り）、決定された特性に対するレギオ欠陥の影響の補正が必要だった。他のタイプのレギオ欠陥に対応する特徴的シグナルは観察されなかった。
【０２０１】
Ｗａｎｇらの方法（Ｗａｎｇ，Ｗ−Ｊ．，Ｚｈｕ，Ｓ．，Ｍａｃｒｏｍｏｌｅｃｕｌｅｓ  ３３（２０００），１１５７）を用いて、１３Ｃ｛１Ｈ｝スペクトルのスペクトル領域全体にわたる複数のシグナルの積分によって、コモノマー画分を定量した。この方法は、その安定性と必要に応じてレギオ欠陥の存在を考慮する能力により選択された。広範囲の遭遇したコモノマー含量にわたる適用可能性を高めるために、積分領域をわずかに調整した。
【０２０２】
ＰＰＥＰＰシーケンスにおける孤立エチレンだけが観察された系では、存在しないことが知られている部位のゼロでない積分値の影響を低下させるためにＷａｎｇらの方法を修正した。このアプローチは、そのようなシステムでのエチレン含量の過大評価を減らし、絶対的エチレン含量を決定するために使用する部位数の：
Ｅ＝０．５（Ｓββ＋Ｓβγ＋Ｓβδ＋０．５（Ｓαβ＋Ｓαγ））
への減少によって達成された。
【０２０３】
この部位のセットを用いると、対応する積分方程式は、Ｗａｎｇらの論文（Ｗａｎｇ，  Ｗ−Ｊ．，Ｚｈｕ，Ｓ．，Ｍａｃｒｏｍｏｌｅｃｕｌｅｓ  ３３（２０００），１１５７）において使用されるのと同じ表記法を使用して、：
Ｅ＝０．５（ＩＨ＋ＩＧ＋０．５（ＩＣ＋ＩＤ））
となる。絶対的プロピレン含量に使用する方程式は修正しなかった。
【０２０４】
コモノマー取り込みのモルパーセントを、モル分率から計算した：
Ｅ［ｍｏｌ％］＝１００＊ｆＥ
【０２０５】
コモノマー取り込みの重量パーセントを、モル分率から計算した：
Ｅ［重量％］＝１００＊（ｆＥ＊２８．０６）／（（ｆＥ＊２８．０６）＋（（１−ｆＥ）＊４２．０８））
【０２０６】
三連子レベルのコモノマーシーケンス分布を、Ｋａｋｕｇｏらの分析法（Ｋａｋｕｇｏ，Ｍ．，Ｎａｉｔｏ，Ｙ．，Ｍｉｚｕｎｕｍａ，Ｋ．，Ｍｉｙａｔａｋｅ，Ｔ．Ｍａｃｒｏｍｏｌｅｃｕｌｅｓ  １５（１９８２）１１５０）を用いて決定した。この方法は、その安定性のために選択され、より広範囲のコモノマー含量に適用可能性を高めるように積分領域をわずかに調整した。
【０２０７】
室温のキシレン可溶性画分（ＸＣＳ、重量％）：キシレンに可溶性のポリマーの量を、ＩＳＯ１６１５２；第５版；２００５−０７−０１にしたがって２５℃で決定する。
【０２０８】
固有粘度（ｉＶ）
固有粘度（Ｖ）値は、ポリマーの分子量とともに増加する。例えばＸＣＳのｉＶ値を、ＩＳＯ１６２８／１にしたがってデカリン中１３５℃で測定した。
【０２０９】
ＤＳＣ分析、融解温度（Ｔｍ）、融解エンタルピー（Ｈｍ）、結晶化温度（Ｔｃ）および結晶化エンタルピー（Ｈｃ）：ＴＡ  Ｉｎｓｔｒｕｍｅｎｔ  Ｑ２００示差走査熱量測定（ＤＳＣ：ｄｉｆｆｅｒｅｎｔｉａｌ  ｓｃａｎｎｉｎｇ  ｃａｌｏｒｉｍｅｔｒｙ）によって５〜７ｍｇのサンプルで測定した。ＤＳＣを、ＩＳＯ１１３５７／第３部／方法Ｃ２にしたがって、加熱／冷却／加熱サイクルで、１０℃／分の走査速度で、−３０〜＋２２５℃の温度範囲で行う。結晶化温度（Ｔｃ）および結晶化エンタルピー（Ｈｃ）は冷却ステップから決定し、融解温度（Ｔｍ）および融解エンタルピー（Ｈｍ）は第二加熱ステップからウェブの場合には第一加熱ステップからそれぞれ決定する。
【０２１０】
ガラス転移温度Ｔｇは、ＩＳＯ６７２１−７にしたがって動機械的熱分析により決定する。圧縮成形サンプル（４０×１０×１ｍｍ３）に対して、ねじれモードで、−１００℃〜＋１５０℃の間で、２℃／分の加熱速度および１Ｈｚの周波数で測定を行う。
【０２１１】
ＭＦＲ２（２３０℃）は、ＩＳＯ１１３３（２３０℃、２．１６ｋｇ荷重）にしたがって測定する。
【０２１２】
メルトフローレートは、ＭＦＲ２としてポリプロピレンではＩＳＯ１１３３  １５（２３０℃、２．１６ｋｇ荷重）にしたがって、ポリエチレンではＩＳＯ１１３３（１９０℃、２．１６ｋｇ荷重）にしたがって測定し、ｇ／１０分で表す。ＭＦＲは、ポリマーの流動性、したがって処理可能性の指標である。メルトフローレートが高いほど、ポリマーの粘度が低くなる。
【０２１３】
画分（Ａ）の存在下で生産された画分（Ｂ）のＭＦＲ２は、画分（Ａ）のＭＦＲ２および画分（Ｂ）を生産した後に得られる混合物（「最終」）のＭＦＲ２の測定値を用いて計算する：
Ｌｏｇ（ＭＦＲ最終）＝重量分率（Ａ）＊Ｌｏｇ（ＭＦＲＡ）＋重量分率（Ｂ）＊Ｌｏｇ（ＭＦＲＢ）
【０２１４】
揮発性物質の総排出量
ポリマーの総排出量を、ガスクロマトグラフおよびヘッドスペース法を用いたＶＤＡ２７７：１９９５によるマルチプルヘッドスペース抽出を用いて決定した。器材は、３０ｍの長さおよび０．２５ｍｍ×２．５μｍの内径（０．２５マイクロメートル膜厚）のＷＣＯＴキャピラリーカラム（ワックスタイプ）を備えたＨｅｗｌｅｔｔ  Ｐａｃｋａｒｄガスクロマトグラフとした。炎イオン化検出器を、燃料ガスの水素とともに用いた。
【０２１５】
ＧＣ設定は以下の通りであった：５０℃で３分等温、１２Ｋ／分で２００℃に昇温、２００℃で４分等温、注入温度：２００℃、検出温度：２５０℃、キャリアヘリウム、フローモードスプリット１：２０および平均キャリア速度２２〜２７ｃｍ／秒。
【０２１６】
ガスクロマトグラフィ分析および炎イオン化検出の後に排出物質によって提供されたすべての値の合計にもとづいて、アセトンを較正標準として排出可能性を測定した。サンプル導入（ペレット、約１グラム）は、測定前に１２０℃で５時間コンディショニング後、ヘッドスペース分析（１０ｍｌヘッドスペースバイアル）によった。
【０２１７】
単位は、μｇＣ／ｇ（サンプル１ｇあたりのμｇ炭素）、それぞれｐｐｍである。
【０２１８】
収縮率
ＩＳＯ１８７３にしたがって、空洞を有する型に射出成形機により樹脂を射出成形して１５０×８０×２ｍｍ３のプレートを形成することによって収縮率を決定する。室温で９６時間冷却した後、プレートの長さおよび幅を決定して、縦方向および横方向の収縮率を百分率で計算する。
【０２１９】
シャルピーノッチ付き衝撃強度
シャルピーノッチ付き衝撃強度は、ＩＳＯ１７９／１ｅＡにしたがって、＋２３℃および−２０℃で、ＩＳＯ１８７３にしたがって生産された射出成形試験試料（８０×１０×４ｍｍ）を用いて測定する。
【０２２０】
曲げ弾性率：
曲げ弾性率は、ＩＳＯ１７８にしたがった三点曲げにおいて、ＥＮ  ＩＳＯ１８７３−２にしたがって２３℃で射出成形された８０×１０×４ｍｍ３の試験バーで決定した。
【０２２１】
引張弾性率：
引張弾性率は、ＥＮＩＳＯ１８７３−２にしたがって生産され、ＩＳＯ５２７−２（１Ｂ）にしたがって１８０℃または２００℃で成形された射出成形試料（ドッグ１０ボーン形状、４ｍｍ厚）を使用して、ＩＳＯ５２７−１（クロスヘッド速度１ｍｍ／分）にしたがって２３℃で測定した。
【０２２２】
粉体流動性：
粉体流動性は、ＩＳＯ６１８６：１９９８、Ｍｅｔｈｏｄ  Ａにしたがった粉体流動性試験によって測定した。
【実施例】
【０２２３】
Ｂ．実施例
本発明の実施例（ＩＥ１〜５）の異相ポリプロピレン組成物の重合プロセスにおいて使用する触媒は、以下のように調製した。
【０２２４】
使用化学薬品：
Ｃｈｅｍｔｕｒａにより提供されたブチルエチルマグネシウム（Ｍｇ（Ｂｕ）（Ｅｔ），ＢＥＭ）のトルエン中２０％溶液
Ａｍｐｈｏｃｈｅｍにより提供された２−エチルヘキサノール
Ｄｏｗにより提供された３−ブトキシ−２−プロパノール−（ＤＯＷＡＮＯＬ（商標）ＰｎＢ）
ＳｙｎｐｈａＢａｓｅにより提供されたビス（２−エチルヘキシル）シトラコネート
Ｍｉｌｌｅｎｉｕｍ  Ｃｈｅｍｉｃａｌｓにより提供されたＴｉＣｌ４
Ａｓｐｏｋｅｍにより提供されたトルエン
Ｅｖｏｎｉｋにより提供されたＶｉｓｃｏｐｌｅｘ（登録商標）１−２５４
Ｃｈｅｖｒｏｎにより提供されたヘプタン
【０２２５】
Ｍｇアルコキシ化合物の調製
２０ｌステンレススチール反応器において、４．７ｋｇの２−エチルヘキサノールと１．２ｋｇのブトキシプロパノールの混合物を、ブチルエチルマグネシウム（Ｍｇ（Ｂｕ）（Ｅｔ））のトルエン中２０重量％溶液１１ｋｇに、撹拌（７０ｒｐｍ）しながら添加することにより、Ｍｇアルコキシド溶液を調製した。添加の間、反応器の内容物を４５℃未満に維持した。添加を完了したあと、反応混合物の混合（７０ｒｐｍ）を６０℃で３０分間続けた。室温に冷却後、温度を２５℃未満に保ちながら、２．３ｋｇのドナー、ビス（２−エチルヘキシル）シトラコネートを、Ｍｇ−アルコキシド溶液に加えた。混合を、撹拌（７０ｒｐｍ）下で１５分間続けた。
【０２２６】
固体触媒成分の調製
２０．３ｋｇのＴｉＣｌ４および１．１ｋｇのトルエンを、２０ｌステンレススチール反応器に加えた。３５０ｒｐｍ混合下で温度を０℃に保ちながら、実施例１で調製したＭｇアルコキシ化合物１４．５ｋｇを、１．５時間の間に加えた。１．７ｌのＶｉｓｃｏｐｌｅｘ（登録商標）１−２５４および７．５ｋｇのヘプタンを加え、０℃で１時間混合の後、形成されたエマルジョンの温度を１時間以内に９０℃に上げた。３０分後に混合を停止し、触媒液滴が凝固し、形成された触媒粒子を沈殿させた。沈降（１時間）後、上清液を吸い取った。それから、トルエン４５ｋｇを用いて触媒粒子を９０℃で２０分間洗浄した後、ヘプタンで二回洗浄した（３０ｋｇ、１５分）。最初のヘプタン洗浄の間には、温度を５０℃に、二回目の洗浄の間には室温に下げた。
【０２２７】
このようにして得られた触媒を、助触媒としてのトリエチルアルミニウム（ＴＥＡＬ）およびドナーとしてのジ（シクロペンチル）ジメトキシシラン（Ｄ−ドナー）とともに用いた。
【０２２８】
外部ドナー（ＥＤ）に対する助触媒（Ｃｏ）のモル比［Ｃｏ／ＥＤ］およびチタン化合物（ＴＣ）に対する助触媒（Ｃｏ）のモル比［Ｃｏ／ＴＣ］を表１に示す。
【０２２９】
予備重合反応器と、ループ反応器と、二つまたは三つの気相反応器とを含むＢｏｒｓｔａｒパイロットプラントにおいて重合を実行した。重合条件も、表１に示している。
【０２３０】
【表１】
0006370483.tif 000004
【０２３１】
個々の反応器から得られる製品の特性は、当然ながら均質化材料ではなく反応器サンプル（抜き取りサンプル）で測定する。最終樹脂の特性は、均質化材料で測定し、後述のように押出混合プロセスにおいて均質化材料で作られたペレットでＭＦＲ２を測定する。
【０２３２】
発明の実施例、実施例６では、実施例２で得られたポリマーを「ベース異相ポリプロピレン組成物」としてその後ブレンドした。
【０２３３】
ブレンドパートナーとして、実施例２の上述の触媒を用いて上述の重合条件下で予備重合、ループ反応器（Ｒ１）および第一ＧＰＲ（Ｒ２）において生産されたプロピレンホモポリマーマトリックスポリマー（ＰＰ−Ｈ）を用いた。
【０２３４】
【表２】
0006370483.tif 000005
【０２３５】
実施例６：９０重量％の「ベース異相ポリプロピレン組成物」（実施例２）と１０重量％のプロピレンホモポリマー（ＰＰ−Ｈ）とを含むブレンド
ブレンドを、添加物の混合と組み合わせて、Ｃｏｐｅｒｉｏｎ  Ｗ＆Ｐ  ＺＳＫ４０二軸押出機において、２２０〜２４０℃の温度範囲で行った。
【０２３６】
すべての樹脂の使用添加物：ＢＡＳＦ  ＡＧにより供給された０．１重量％のペンタエリスリチル−テトラキス（３−（３’，５’−ジ−ｔｅｒｔ．ブチル−４−ヒドロキシフェニル）−プロピオネート、（ＣＡＳ−ｎｏ．６６８３−１９−８、商品名Ｉｒｇａｎｏｘ１０１０）、ＢＡＳＦ  ＡＧにより供給された０．１重量％のトリス（２，４−ジ−ｔ−ブチルフェニル）フォスフェート（ＣＡＳ−ｎｏ．３１５７０−０４−４、商品名（ｔｒａｄｅ  １０  ｎａｍｅ）Ｉｒｇａｆｏｓ１６８）、およびＣｒｏｄａ  Ｐｏｌｙｍｅｒ  Ａｄｄｉｔｉｖｅｓにより供給された０．０５重量％のステアリン酸カルシウム（ＣＡＳ−ｎｏ．１５９２−２３−０）。
【０２３７】
比較例ＣＥ１およびＣＥ２については、以下の異相ポリプロピレンポリマーを以下に記載のように調製した。
【０２３８】
比較例ＣＥ１
ＣＥ１の場合には、Ｂａｓｅｌｌから市販されるＺＮ１０４を使用した。
【０２３９】
比較例ＣＥ２およびＣＥ３
ＣＥ２およびＣＥ３の触媒調製
まず、０．１モルのＭｇＣｌ２×３ＥｔＯＨを、不活性条件下において大気圧で反応器中の２５０ｍｌのデカンに懸濁した。溶液を−１５℃の温度に冷却し、温度を前記レベルに維持しながら３００ｍｌの冷ＴｉＣｌ４を加えた。それから、スラリーの温度をゆっくり２０℃に上げた。この温度で、０．０２モルのフタル酸ジオクチル（ＤＯＰ）をスラリーに添加した。フタル酸エステルの添加後、温度を９０分の間に１３５℃に上げ、スラリーを６０分間静置した。それから、さらに３００ｍｌのＴｉＣｌ４を加え、温度を１３５℃で１２０分間保った。その後、触媒を液体から濾過し、８０℃のヘプタン３００ｍｌで六回洗浄した。それから固体触媒成分を濾過し、乾燥した。
【０２４０】
触媒およびその調製コンセプトは、例えば公開特許、欧州特許第４９１５６６号、第５９１２２４号および第５８６３９０号に一般的に記載されている。
【０２４１】
触媒を、さらに修飾した（触媒のＶＣＨ修飾）。
【０２４２】
３５ｍｌの鉱油（Ｐａｒａｆｆｉｎｕｍ  Ｌｉｑｕｉｄｕｍ  ＰＬ６８）を、１２５ｍｌのステンレススチール反応器に加えた後、０．８２ｇのトリエチルアルミニウム（ＴＥＡＬ）および０．３３ｇのジシクロペンチルジメトキシシラン（ドナーＤ）を、不活性条件下で、室温で加えた。１０分後に、上で調製した触媒５．０ｇ（Ｔｉ含量１．４重量％）を加え、さらに２０分後に、５．０ｇのビニルシクロヘキサン（ＶＣＨ）を加えた。温度を３０分間で６０℃に上げ、そこで２０時間保った。最後に、温度を２０℃に下げ、油／触媒混合物中の未反応ＶＣＨの濃度を分析し、２００ｐｐｍ重量であるとわかった。
【０２４３】
ＣＥ１にもＣＥ２にも、外部ドナーとしてジ（シクロペンチル）ジメトキシシラン（ドナーＤ）を用いた。
【０２４４】
比較例ＣＥ４：
触媒をさらに修飾しなかった（触媒のＶＣＨ修飾を行わなかった）ことを除き、ＣＥ２と同じ触媒を用いた（上述の触媒調製を参照）。
【０２４５】
比較例ＣＥ５：
比較例５のＣＥ５は、実施例１および実施例２に使用した触媒を用いて、実施例２のような四つの反応器セットアップにおいて調製した。
【０２４６】
【表３】
0006370483.tif 000006
【０２４７】
【表４】
0006370483.tif 000007
【０２４８】
比較例ＣＥ６およびＣＥ７は、ブレンドである。
【０２４９】
ブレンドを調製するために、実施例２で得られたポリマーを「ベース異相ポリプロピレン組成物」とし、その後ブレンドした。
【０２５０】
ブレンドパートナーとして、実施例２の上述の触媒を用いて上述の重合条件下で予備重合、ループ反応器（Ｒ１）および第一ＧＰＲ（Ｒ２）において生産されたプロピレンホモポリマーマトリックスポリマー（ＰＰ−Ｈ）を用いた。（表２に条件が示される）。
【０２５１】
ＣＥ６：４０重量％の「ベース異相ポリプロピレン組成物」（実施例２）と６０重量％のプロピレンホモポリマー（ＰＰ−Ｈ）とを含むブレンド。
【０２５２】
ＣＥ７：２０重量％の「ベース異相ポリプロピレン組成物」（実施例２）と８０重量％のプロピレンホモポリマー（ＰＰ−Ｈ）とを含むブレンド。
【０２５３】
比較例８のポリマーは、実施例２の上述の触媒を用いて上述の重合条件下で予備重合、ループ反応器（Ｒ１）および第一ＧＰＲ（Ｒ２）において生産されたプロピレンホモポリマーマトリックスポリマー（ＰＰ−Ｈ）である。（表２に条件が示される）。
【０２５４】
個々の反応器から得られる製品の特性は、当然ながら均質化材料ではなく反応器サンプル（抜き取りサンプル）で測定する。最終樹脂の特性は、均質化材料で測定し、後述のように押出混合プロセスにおいて均質化材料で作られたペレットでＭＦＲ２を測定する。
【０２５５】
すべての樹脂を二軸押出機で、ＢＡＳＦ  ＡＧにより供給された０．１重量％のペンタエリスリチル−テトラキス（３−（３’，５’−ジ−ｔｅｒｔ．ブチル−４−ヒドロキシフェニル）−プロピオネート（ＣＡＳ−ｎｏ．６６８３−１９−８、商品名Ｉｒｇａｎｏｘ１０１０）、ＢＡＳＦ  ＡＧにより供給された０．１重量％のトリス（２，４−ジ−ｔ−ブチルフェニル）フォスフェート（ＣＡＳ−ｎｏ．３１５７０−０４−４、商品名（ｔｒａｄｅ  １０  ｎａｍｅ）Ｉｒｇａｆｏｓ１６８）、およびＣｒｏｄａ  Ｐｏｌｙｍｅｒ  Ａｄｄｉｔｉｖｅｓにより供給された０．０５重量％のステアリン酸カルシウム（ＣＡＳ−ｎｏ．１５９２−２３−０）とともに混合した。
【０２５６】
ポリマー特性を、表５および表６に列挙する。
【０２５７】
【表５】
0006370483.tif 000008
【０２５８】
【表６】
0006370483.tif 000009
【０２５９】
表５および表６から
表５および６から、本発明の異相ポリプロピレン組成物が比較例と比較して有利な衝撃強さ／剛性バランスを維持しながら、相当する高い粉体流動性、低減された排出量および低い収縮率を有することが明らかに分かる。
【０２６０】
このことは、実施例１ならびにＣＥ１およびＣＥ５に関連する図１から、さらに図２〜４からも分かる。
【図１】
0006370483.tif 000011
【図２】
0006370483.tif 000012
【図３】
0006370483.tif 000013
【図４】
0006370483.tif 000014